(57)【要約】  本発明は、ドライバー支援システム向けのＬｉＤＡＲセンサシステムを使用する車両に関する。ここでは、ポリカーボネート、ポリエステルカーボネート、および／またはポリメチルメタクリレートをベースとする熱可塑性材料からなる組成物が、周囲の状況に対するセンサのカバーを形成するために使用される。【特許請求の範囲】
【請求項１】
車両であって、
ａ）８００〜２５００ｎｍの範囲の波長を有するレーザーパルスを放出するＬｉＤＡＲセンサ、ならびに
ｂ）芳香族ポリカーボネート、ポリエステルカーボネート、および／またはポリメチルメタクリレートをベースとする熱可塑性組成物で作られた領域を含んでなる基材層を有する、前記ＬｉＤＡＲセンサを部分的または完全に囲むカバー
を含んでなり、
前記組成物が、ＤＩＮ  ＩＳＯ１３４６８−２：２００６（Ｄ６５、１０°）に従って４ｍｍの層厚で測定して２５．０％未満の３８０〜７８０ｎｍの範囲の光透過率を有し、
そのそれぞれの厚さの前記熱可塑性組成物で作られた前記基材層の前記領域が、ＤＩＮ  ＩＳＯ１３４６８−２：２００６に従って測定して少なくとも４０％の８００ｎｍ〜２５００ｎｍの範囲のＩＲに対する透過率を有する、車両。
【請求項２】
前記基材層の前記熱可塑性組成物が、
ｉ）少なくとも７０重量％の、芳香族ポリカーボネート、ポリエステルカーボネート、および／またはポリメチルメタクリレートからなる群からの熱可塑性ポリマー、
ｉｉ）式（１）、（２ａ〜ｃ）、（３）、（４ａ）、（４ｂ）、（５）、および／または（６）の着色剤からなる群より選択される少なくとも１つの緑色および／または１つの青色着色剤、
【化１】
2020519706.tif 000042
〔式中、
−ＲｃおよびＲｄは、互いに独立して、直鎖もしくは分枝アルキルラジカルまたはハロゲンを表し、
−ｎは、それぞれのＲとは独立して、０〜３の整数を表し、ｎ＝０のラジカルが水素である〕
【化２】
2020519706.tif 000043
ｉｉｉ）式（７）、（８）、（９）、（１０）、（１１）、（１２ａ）、（１２ｂ）、および／または（１３）の着色剤からなる群より選択される少なくとも１つの赤色および／または紫色着色剤、
【化３】
2020519706.tif 000044
〔式中、Ｒは、Ｈおよびｐ−メチルフェニルアミンラジカルからなる群より選択される〕
【化４】
2020519706.tif 000045
〔式中、
−ＲａおよびＲｂは、互いに独立して、直鎖もしくは分枝アルキルラジカルまたはハロゲンを表し、
−ｎは、それぞれのＲとは独立して、０〜３の整数を表し、ｎ＝０のラジカルが水素である〕
【化５】
2020519706.tif 000046
ｉｖ）任意選択で、式（１４）、（１５）、（１６）、（１７）、および／または（１８）の黄色およびオレンジ色の着色料からなる群より選択される１つまたは複数の更なる着色剤、
【化６】
2020519706.tif 000047
を含有し、
前記着色剤ｉｉ）〜ｉｖ）の合計が＞０．０５重量％であり、
前記組成物が、
０％〜３０．０重量％未満の更なる熱可塑性ポリマーおよび
０％〜０．０２重量％未満のカーボンブラック
を含有し、
前記組成物が、ｉｉ）〜ｉｖ）の着色剤の群にくわえて、
０．１重量％未満の更なる着色剤および
０．１重量％未満の二酸化チタン
を含有し、
前記熱可塑性組成物で作られた前記基材層の前記領域の厚さが１．０〜７．０ｍｍである、請求項１に記載の車両。
【請求項３】
前記基材層の前記熱可塑性組成物が、０．０００５重量％未満のカーボンブラックを含有する、請求項１または２に記載の車両。
【請求項４】
前記組成物がカーボンブラックを含有しない、請求項１〜３のいずれか一項に記載の車両。
【請求項５】
前記熱可塑性組成物の着色剤ｉｉ）〜ｉｖ）の合計が、基材層が少なくとも０．１０重量％である、請求項２〜４のいずれか一項に記載の車両。
【請求項６】
前記組成物が更なる熱可塑性ポリマーを含有しない、請求項１〜５のいずれか一項に記載の車両。
【請求項７】
前記組成物が０．１重量％未満の白色顔料を含有する、請求項２〜６のいずれか一項に記載の車両。
【請求項８】
成分ｉ）、ｉｉ）、ｉｉｉ）、および任意選択でｉｖ）、カーボンブラック、更なる熱可塑性ポリマー、および／またはｉｉ）〜ｉｖ）の着色剤の群とは異なる着色剤に加えて、前記基材層の前記組成物が、
ｖ）任意選択で、熱安定剤、離型剤、紫外線吸収剤、難燃剤、帯電防止剤、および／または流動性向上剤
を除いて更なる成分を含有しない、請求項２〜７のいずれか一項に記載の車両。
【請求項９】
車両であって、
ａ）８００〜２５００ｎｍの範囲の波長を有するレーザーパルスを放出するＬｉＤＡＲセンサならびに
ｂ）基材層を有する前記ＬｉＤＡＲセンサを部分的または完全に囲むカバー
を含んでなり、
前記基材層が、ＤＩＮ  ＩＳＯ１３４６８−２：２００６（Ｄ６５、１０°）に従って４ｍｍの層厚で測定して０．１％未満の３８０〜７８０ｎｍの範囲の光の透過率を有する熱可塑性組成物で作られる領域を含んでなり、かつそのそれぞれの厚さの前記基材層の前記領域が、ＤＩＮ  ＩＳＯ１３４６８−２：２００６に従って測定して少なくとも５０％の８００ｎｍ〜２５００ｎｍの範囲のＩＲに対する透過率を有し、
前記組成物が、
ｉ）少なくとも８５重量％、芳香族ポリカーボネート、ポリエステルカーボネート、および／またはポリメチルメタクリレートからなる群より選択される熱可塑性ポリマー、
ｉｉ）式（１）、（２ａ〜ｃ）、（３）、（４ａ）、（４ｂ）、（５）、および／または（６）の着色剤からなる群より選択される少なくとも１つの緑色および／または１つの青色着色剤、
【化７】
2020519706.tif 000048
〔式中、
−ＲｃおよびＲｄは、互いに独立して、直鎖もしくは分枝アルキルラジカルまたはハロゲンを表し、
−ｎは、それぞれのＲとは独立して、０〜３の整数を表し、ｎ＝０のラジカルが水素である〕
【化８】
2020519706.tif 000049
ならびに
ｉｉｉ）式（７）、（８）、（９）、（１０）、（１１）、（１２ａ）、（１２ｂ）、および／または（１３）の着色剤からなる群より選択される少なくとも１つの赤色および／または紫色着色剤、
【化９】
2020519706.tif 000050
〔式中、Ｒは、Ｈおよびｐ−メチルフェニルアミンラジカルからなる群より選択される〕
【化１０】
2020519706.tif 000051
〔式中、
−ＲａおよびＲｂは、互いに独立して、直鎖もしくは分枝アルキルラジカルまたはハロゲンを表し、
−ｎは、それぞれのＲとは独立して、０〜３の整数を表し、ｎ＝０のラジカルが水素である〕
【化１１】
2020519706.tif 000052
ｉｖ）式（１４）、（１５）、（１６）、（１７）、および／または（１８）の着色剤からなる群より選択される任意選択で更なる着色剤、
【化１２】
2020519706.tif 000053
ｖ）任意選択で、熱安定剤、離型剤、紫外線吸収剤、帯電防止剤、および／または流動性向上剤、
ｖｉ）０％〜３０．０重量％未満の更なる熱可塑性ポリマー、
ｖｉｉ）０％〜０．０２重量％未満のカーボンブラック、
０．１重量％未満の更なる着色剤、および
０．１重量％未満の二酸化チタン
からなり、
着色剤ｉｉ）〜ｉｖ）の合計が＞０．１０重量％であり、
前記熱可塑性組成物で作られた前記基材層の前記領域の厚さが、１．０〜６．０ｍｍである、車両。
【請求項１０】
前記組成物が０％〜５．０重量％未満の更なる熱可塑性ポリマーを含有する、請求項１〜５または７〜９のいずれか一項に記載の車両。
【請求項１１】
前記熱可塑性組成物で作られた前記基材層の前記領域の厚さが２ｍｍ〜４ｍｍである、請求項１〜１０のいずれか一項に記載の車両。
【請求項１２】
１つまたは複数の側面に任意選択で存在する前記基材層および耐擦傷性コーティングにくわえて、前記カバーが更なる層を含まない、請求項１〜１１のいずれか一項に記載の車両。
【請求項１３】
前記カバーが、フロントパネル、リアパネル、バンパー、ラジエーターグリル、車両ルーフ、車両ルーフモジュール、または車両側要素である、請求項１〜１２のいずれか一項に記載の車両。
【請求項１４】
芳香族ポリカーボネート、ポリエステルカーボネート、および／またはポリメチルメタクリレートをベースとする熱可塑性組成物で作られた領域を含んでなる基材層を有し、前記基材層のこの領域の厚さが１．０〜７．０ｍｍである成形物の、８００〜２５００ｎｍの範囲の波長を有するレーザーパルスを放出するＬｉＤＡＲセンサを部分的または完全に覆うための使用であって、
前記組成物が、ＤＩＮ  ＩＳＯ１３４６８−２：２００６（Ｄ６５、１０°）に従って４ｍｍの層厚で測定して２５％未満の３８０〜７８０ｎｍの範囲の光の透過率を有し、そのそれぞれの厚さの前記熱可塑性組成物で作られた前記基材層の前記領域が、ＤＩＮ  ＩＳＯ１３４６８−２：２００６に従って測定して少なくとも５０％の８００ｎｍ〜２５００ｎｍの範囲のＩＲに対する透過率を有する、使用。
【請求項１５】
前記組成物が、
ｉ）少なくとも７０重量％の、芳香族ポリカーボネート、ポリエステルカーボネート、および／またはポリメチルメタクリレートからなる群からの熱可塑性物質、
ｉｉ）式（１）、（２ａ〜ｃ）、（３）、（４ａ）、（４ｂ）、（５）、および／または（６）の着色剤からなる群より選択される少なくとも１つの緑色および／または１つの青色着色剤、
【化１３】
2020519706.tif 000054
〔式中、
−ＲｃおよびＲｄは、互いに独立して、直鎖もしくは分枝アルキルラジカルまたはハロゲンを表し、
−ｎは、それぞれのＲとは独立して、０〜３の整数を表し、ｎ＝０のラジカルが水素である〕
【化１４】
2020519706.tif 000055
ならびに
ｉｉｉ）式（７）、（８）、（９）、（１０）、（１１）、（１２ａ）、（１２ｂ）、および／または（１３）の着色剤からなる群より選択される少なくとも１つの赤色および／または紫色着色剤、
【化１５】
2020519706.tif 000056
〔式中、ＲがＨおよびｐ−メチルフェニルアミンラジカルからなる群より選択される〕
【化１６】
2020519706.tif 000057
〔式中、
−ＲａおよびＲｂは、互いに独立して、直鎖もしくは分枝アルキルラジカルまたはハロゲンを表し、
−ｎは、それぞれのＲとは独立して、０〜３の整数を表し、ｎ＝０のラジカルが水素である〕
【化１７】
2020519706.tif 000058
ｉｖ）任意選択で、式（１４）、（１５）、（１６）、（１７）、および／または（１８）の黄色およびオレンジ色の着色料からなる群より選択される１つまたは複数の更なる着色剤、
【化１８】
2020519706.tif 000059
を含有し、
着色剤ｉｉ）〜ｉｖ）の合計が＞０．０５重量％であり、
前記組成物が、０％〜３０．０重量％未満の更なる熱可塑性ポリマー、０％〜０．０２重量％未満のカーボンブラック、ｉｉ）〜ｉｖ）の着色剤の群にくわえて、０．１重量％未満の更なる着色剤および０．１重量％未満の白色顔料を含有する、請求項１４に記載の使用。
【発明の詳細な説明】
【技術分野】
【０００１】
本発明は、８００ｎｍ〜２５００ｎｍの範囲の波長を有するレーザーパルスを放出するＬｉＤＡＲセンサおよびそのＬｉＤＡＲセンサ用の熱可塑性組成物で作られたカバーを含んでなる車両に関する。本発明はさらに、８００ｎｍ〜２５００ｎｍの範囲の波長を有するレーザーパルスを放出するＬｉＤＡＲセンサを部分的または完全に覆うための熱可塑性組成物で作られた領域を含む基材層を有する成形体の、周囲状況を走査する（scanning）ための使用に関する。
【背景技術】
【０００２】
熱可塑性材料をベースとする部品は、例えば自動車部門で使用されるガラスなどの従来の材料に比べて多くの利点を提供する。これらの利点としては、例えば耐破壊性の向上および／または軽量化が挙げられ、それによって、自動車の場合、道路交通事故での乗員の安全性を向上させ、燃料消費を少なくすることができる。最後に、熱可塑性ポリマーを含有する材料は、その容易な成形性のために、設計の自由度を大幅に向上させることを可能にする。
【０００３】
緊急ブレーキアシスタント、車線逸脱警告システム、交通標識認識システム、適応速度制御システム、および距離制御などのドライバー支援システムが知られており、現在の車両で採用されている。列挙された機能を実装するために、一般にレーダー、ＬｉＤＡＲ、およびカメラセンサーに基づく周囲検出センサが使用される。本発明に記載の基材材料は、特にＬｉＤＡＲセンサに適している。
【０００４】
ＬｉＤＡＲ（光検出と測距（light detection and ranging）の略）またはＬａＤＡＲ（レーザー検出と測距（laser detection and ranging））は、レーダーに関連する光学距離と速度の測定の方法である。レーダーでは電波の代わりにレーザービームが使用される。
【０００５】
ドライバー支援システムの分野において、特に車間距離制御装置（ＡＣＣ）向けにレーダーセンサーが確立されてきた。車線逸脱アシスタント、渋滞アシスタント、死角監視、ジャンクションアシスタント、プリクラッシュセンサーシステムなどの更なるシステムは、大きな水平検出ゾーン（最大１８０°）を確保しつつ、良好な角度分解能も有し、＜２０ｍ未満の近距離カバレッジを提供し、データの繰り返し率が高く、生産するのに費用対効果が高いセンサを必要とする。ＬｉＤＡＲセンサシステムはそれらの用途に適している。
【０００６】
本発明の目的は、８００〜２５００ｎｍの波長の範囲で動作するＬｉＤＡＲセンサと車両の周辺監視に使用される熱可塑性基材材料で作られた好適なカバーの組み合わせを含んでなる車両／車両用装置を提供することである。
【０００７】
熱可塑性材料は一般的に赤外線を透過するため、それらの材料は原則としてそのようなセンサシステムに適しているはずである。しかし、驚くべきことに、自動車の外側に採用されている従来の熱可塑性プラスチックのほとんどは、そのようなセンサに適していない。したがって、多くの熱可塑性プラスチックでは、１ｍｍ未満の薄い壁厚でさえ、ＬｉＤＡＲセンサの信号強度を著しく低下させ、その結果そのようなシステムに適さないことが示された。それらの例としては、ポリオレフィン、ポリアミド、ＡＢＳ、ＰＣ／ＡＢＳ混合物、および自動車の外装で一般的に使用される他の熱可塑性材料が挙げられる。これは驚くべきことであり、入手可能な先行技術から導き出すことはできなかった。しかし、特に色の濃い材料で作られたカバーは、ＬｉＤＡＲセンサをその後ろに隠すことができうるので、興味深いものであった。
【０００８】
先行技術には、原則として電磁波に対する透過性を示すさまざまな熱可塑性システムが記載されている。
【０００９】
ＣＮ１０５４００１８９Ａには、ポリウレタンポリエステル系をベースとするレーザー光線透過性不透明基材材料が記載されている。これらのポリウレタンポリエステルをベースとするシステムおよびレーザービームに適した特別な着色剤の組み合わせが特定されている。そのような組成物は、特にレーザー溶接に適している。ポリカーボネートをベースとする基材材料は記載されていない。センサに適した基材材料も同様に記載されていない。
【００１０】
国際公開第２０１６／０３７８６５Ａ１号には、ガラス様の外観をもつ自動車の外装部品が記載されている。ＬｉＤＡＲシステムに適した基材材料は、そこには記載されていない。
【００１１】
国際公開第２００８／１２７７５Ａ１号には、自動車用のレーダーセンサーが記載されている。しかし、これらのセンサは２０〜２５ＧＨｚの範囲で動作し、ＩＲ領域のレーザー援用システムに適した基材材料について結論を引き出すことはできない。
【００１２】
国際公開第２００８／１４９０９３Ａ１号には、特にＬｉＤＡＲセンサに適した積層および着色ガラスシステムが記載されている。ポリカーボネート組成物中の顔料は、レーザービーム透過性を著しく妨げることが示された。したがって、ポリカーボネートをベースとする基材材料の解決策はこの文献から導き出すことができない。
【００１３】
国際公開第２００７／１３１４９１Ａ２号には、隠しセンサを含んでなる車両構成部品が記載されている。該出願では、そのような構成部品、特にセンサのホルダーの構造が記載されている。ポリカーボネート含有基材材料の特別な組成は記載されていない。
【００１４】
欧州特許出願公開第１７７２６６７Ａ２号には、隠された光学部品を含んでなるプラスチック構成部品が記載されている。そこでは、プラスチック構成部品は光学部品を隠しているが、関連する放射線に対して透明または半透明である。これを実現するために、基材は光輝性顔料が含有している。そのような顔料は、散乱を引き起こすので、レーザー援用システムには適していない。
【００１５】
特開第２００３−００４９４２Ａ号には、異なる屈折率を有する材料の様々な層（piles）からなる多層物品が記載されている。これらのシステムは赤外線を透過する。しかし、レーザー援用ＩＲセンサのカバーの材料には、著しく高い要求が課される。レーザー援用センサは記載されていない。
【００１６】
米国特許出願公開第２０１６／０２９１１３４Ａ１号には、自動／半自動運転のための自動車部門でのＬｉＤＡＲセンサの使用が報告されている。この文献では、ＬｉＤＡＲセンサを覆うまたは収容するのに適した基材材料について詳しく述べられていない。
【００１７】
よって、先行技術には、熱可塑性基材で作られたＩＲ透過性システムが記載されている。このような基材は、例えば赤外線カメラやレーザー溶接に適している。しかし、ＩＲ範囲で動作するレーザー援用センサシステムは著しく高い感度を有するので、それらの先行技術から作用の教示はない。したがって、わずかな散乱によってセンサシステムにエラーが発生し、対応する基材材料が使用できなくなる。さらに、ＩＲに対する透過性を示す非常に多くの基材材料は、ＬｉＤＡＲセンサには適さないことが示された。さらに、明らかに先行技術は、正確なポリカーボネート組成について詳しく述べておらず、したがって当業者はそれらから情報を得てＬｉＤＡＲセンサに適したポリカーボネート含有基材材料を形成することができない。
【００１８】
したがって、自動車、鉄道車両、および航空機の外装部品などに使用でき、ＬｉＤＡＲセンサを介した車両の周辺監視に適した不透明な熱可塑性材料、特に芳香族ポリカーボネートをベースにしたものは記載されていない。
【００１９】
自動車、鉄道車両、航空機部門、またはインフラ部門で使用される熱可塑性材料で作られた自動車外装部品はまた、理想的には長い耐用年数を有し、その耐用年数中に脆化すべきではなく、すなわちそれらは、可能な限り最大の耐候安定性を有するべきである。色と表面（光沢効果）が受ける変化は、可能な限りわずかなもののみであるべきである。熱可塑性部品はまた理想的には十分な耐擦傷性を示すべきである。
【発明の概要】
【００２０】
したがって、本発明の目的は、好適な熱可塑性基材材料で作られた好適なカバーと、８００ｎｍ〜２５００ｎｍのＩＲ範囲で動作するＬｉＤＡＲセンサとの周囲監視のための組み合わせを含んでなる、対応する車両を提供することである。さらに、理想的には、更なる上記の要件の少なくとも１つが満たされること／欠点が克服されることが意図されている。
【００２１】
今般、驚くべきことに、その目的は、
ａ）８００〜２５００ｎｍの範囲の波長を有するレーザーパルスを放出するＬｉＤＡＲセンサおよび
ｂ）芳香族ポリカーボネート、ポリエステルカーボネート、もしくはポリメチルメタクリレートをベースとする熱可塑性組成物で作られた領域を含んでなる基材層を有する、ＬｉＤＡＲセンサを部分的または完全に囲むカバー
を含んでなり、
組成物は、ＤＩＮ  ＩＳＯ１３４６８−２：２００６（Ｄ６５、１０°）に従って４ｍｍの層厚で測定して３８０〜７８０ｎｍの範囲の光の透過率が、２５．０％未満、好ましくは最大で２０％、より好ましくは５．０％未満、特に好ましくは１．０％未満、非常に特に好ましくは０．１％未満であり、
そのそれぞれの厚さの熱可塑性組成物で作られた基材層の領域は、ＤＩＮ  ＩＳＯ１３４６８−２：２００６（この規格に基づき、記載の波長範囲を使用）に従って測定して８００ｎｍ〜２５００ｎｍの範囲のＩＲに対する透過率が、少なくとも４０％、好ましくは少なくとも４５％、特に好ましくは少なくとも５０％、とりわけ好ましくは５５％超である
システムによって、
またはそのようなシステムを含んでなる車両によって
達成されることが見出された。
【発明の具体的説明】
【００２２】
「システム」はここでは、個々の部品を機械的に接合したパッケージという狭い意味だけでなく、（単に）機能的な意味で接合してユニットを形成した個々の部品の単なる組み合わせとしてより広く使用される。ＬｉＤＡＲセンサは、それぞれの車両に個々に設置でき、カバーは、ＬｉＤＡＲセンサのパルスが通過することが意図される車両の所望の位置に設けられる。機械的に接合された組み合わせも同様に該当しうる。
【００２３】
ここで「をベースとする」とは、組成物がこのポリマーを主成分として、いずれの場合にも熱可塑性組成物の組成物全体に対して、好ましくは少なくとも７０重量％、好ましくは少なくとも８０重量％、より好ましくは少なくとも８４重量％、さらにより好ましくは少なくとも９０重量％、特に好ましくは少なくとも９５重量％の割合でそれぞれのポリマーを含むことを意味すると理解されるべきである。
【００２４】
「８００ｎｍ〜２５００ｎｍの範囲の透過率」とは、この範囲のすべての波長で平均化された、この範囲の平均透過率を意味すると理解されるべきである。
【００２５】
「カバー」または「カバーの使用」とは、本発明によれば、記載の熱可塑性組成物で作られた、または記載の熱可塑性組成物で作られたサブ領域を含んでなるカバーが、ＬｉＤＡＲセンサの前に配置されて、衝撃、汚れなどからそれを保護するように使用されることを意味すると理解される。したがって、本発明の意味の範囲内のカバーは、ケーブルダクトなどとは別に、完全にまたは実質的に完全にＬｉＤＡＲセンサを包含する筐体でありうる。そのような筐体とＬｉＤＡＲセンサの組み合わせは、同様に、車両の上位概念のシステムにくわえて、本発明の主題対象の一部を形成する。好ましいと記載されたすべての実施形態および構成は、この組み合わせのみにも適用されることが理解されるであろう。しかし、同様に、カバーは、好ましくは車両の外板として、車両の外板の方向でＬｉＤＡＲセンサの前に配置される唯一の要素でありうる。そのようなカバーは、例えばフロントパネルまたはバンパー、好ましくはフロントパネルである。本発明によれば、フロントパネルは、車体外殻の一部として前部領域で車両に取り付けられた車体部分を意味すると理解されるべきである。これは、車両の前部の形成可能な構成部品または車両の前部に取り付けられる設計部品でありうる。さらに、「フロントパネル」は、例えばラジエーターグリルの代替品を意味するものとして理解されるべきである。新しいモビリティ方式、例えばエレクトロモビリティの結果として、多数の開口部で構成されるラジエーターグリルはもはや不要である。したがって、フロントパネルは、自己完結型（self-contained）フロントカバーまたは予備（occasional）通風スロットのみを含んでなりうる車体部品で、設計上の理由のためだけにラジエーターグリルの外観を保持し、さまざまな機能を組み合わせた車体部分であることが好ましい。そのような構成部品は、シームレスに一体化することができ、したがって、フロントウィング、ボンネット、および任意選択で他の車体部分の間の一体化された設計を可能にする。熱可塑性組成物で作られたカバーの領域は、周囲の検出のためにＬｉＤＡＲセンサのレーザーパルスが通過する部品である。さらに、本発明によるカバーとしては、サイドパネル、例えばドア部品、または後部に取り付けられた任意の必要な横センサ（lateral sensors）またはセンサを覆うことができるリアパネルが挙げられる。
【００２６】
「熱可塑性組成物で作られた領域を含んでなる基材層」は、基材層のかなりの部分、つまりＬｉＤＡＲセンサの前に配置された部分は、すなわち車両の周囲に関してＬｉＤＡＲセンサを覆い、かかる熱可塑性組成物で作られており、つまり基材層はそのような熱可塑性組成物で作られた領域を含んでなるという意味として理解されるべきであり、そこにおいて、その領域はＬｉＤＡＲセンサの前、すなわちＬｉＤＡＲセンサの信号パルスが通過する領域に配置される。しかし、基材層はまた、本発明による特徴を有さない別の熱可塑性組成物で作られた他のサブ領域を含んでなることもできる。例えばフロントパネルの場合、これらの領域は、例えば黒、すなわち不透明ではなくむしろ透明であるヘッドライトカバー用である。そのようなカバーは、特に二成分または多成分射出成形法で生産可能である。同様に、カバーは、本発明による特徴を有する異なる組成物で作られたサブ領域を含んでなることができる。しかし、本発明によれば、基材層が熱可塑性組成物で作られている場合が好ましい。
【００２７】
「最大で（Up to）」は、記載の値を含むと理解されるべきである。したがって、「最大で２０％」には「２０％」も含んでなり、同様にして、丸め範囲にある値、例えば「２０．３％」も含んでなる。
【００２８】
「そのそれぞれの厚さの熱可塑性組成物で作られた領域の基材層は．．．のＩＲに対する透過率を有する」は、それぞれの成形品のＩＲ透過率が決定されることを意味すると理解されるべきである。ここでは、８００〜２５００ｎｍの範囲のＩＲに対する構成部品の実際の透過性が考慮される。
【００２９】
記載の熱可塑性組成物は、ＬｉＤＡＲセンサのレーザーパルスに対して十分な透過性がある。
【００３０】
本発明によれば、好ましいのは、
車両であって、
ａ）８００〜２５００ｎｍの範囲の波長を有するレーザーパルスを放出するＬｉＤＡＲセンサ、および
ｂ）芳香族ポリカーボネート、ポリエステルカーボネート、および／またはポリメチルメタクリレートをベースとする熱可塑性組成物で作られた領域を含んでなる基材層を有するＬｉＤＡＲセンサを部分的または完全に囲むカバー
を含んでなり、
組成物が、ＤＩＮ  ＩＳＯ１３４６８−２：２００６（Ｄ６５、１０°）に従って４ｍｍの層厚で測定して、最大で２０％、好ましくは５．０％未満、より好ましくは１．０％未満、さらにより好ましくは０．１％未満の３８０〜７８０ｎｍの範囲の光の透過率を有し、
かつ、そのそれぞれの厚さの熱可塑性組成物で作られた基材層の領域が、ＤＩＮ  ＩＳＯ１３４６８−２：２００６に従って測定して、少なくとも５０％の、８００ｎｍ〜２５００ｎｍの範囲のＩＲに対する透過率を有し、
かつ、熱可塑性組成物が、
ｉ）少なくとも７０重量％の、芳香族ポリカーボネート、ポリエステルカーボネート、および／またはポリメチルメタクリレートからなる群からの熱可塑性ポリマー、
ｉｉ）式（１）、（２ａ〜ｃ）、（３）、（４ａ）、（４ｂ）、（５）、および／または（６）の着色剤からなる群より選択される少なくとも１つの緑色および／または１つの青色着色剤、
【化１】
2020519706.tif 000002
【化２】
2020519706.tif 000003
〔式中、
−ＲｃおよびＲｄは、互いに独立して、直鎖もしくは分枝アルキルラジカルまたはハロゲンを表し、
−ｎは、それぞれのＲとは独立して、０〜３の整数を表し、ｎ＝０のラジカルが水素である〕
【化３】
2020519706.tif 000004
ならびに
ｉｉｉ）式（７）、（８）、（９）、（１０）、（１１）、（１２ａ）、（１２ｂ）、および／または（１３）の着色剤からなる群より選択される少なくとも１つの赤色および／または紫色着色剤、
【化４】
2020519706.tif 000005
〔式中、Ｒは、Ｈおよびｐ−メチルフェニルアミンラジカルからなる群より選択される〕
【化５】
2020519706.tif 000006
〔式中、
−ＲａおよびＲｂは、互いに独立して、直鎖もしくは分枝アルキルラジカルまたはハロゲンを表し、
−ｎは、それぞれのＲとは独立して、０〜３の整数を表し、ｎ＝０のラジカルが水素である〕
【化６】
2020519706.tif 000007
ｉｖ）任意選択で、式（１４）、（１５）、（１６）、（１７）、および／または（１８）の着色剤からなる群より選択される更なる着色剤、
【化７】
2020519706.tif 000008
【化８】
2020519706.tif 000009
ならびに０％〜３０．０重量％未満、好ましくは２０．０重量％未満、より好ましくは１０．０重量％未満、特に好ましくは５．０重量％未満の更なる熱可塑性ポリマー
ならびに０％〜０．０２重量％未満、好ましくは０．０００５重量％未満のカーボンブラック、
０．１重量％未満の更なる着色剤−ｉｉ）〜ｉｖ）の着色剤の群とは異なる着色剤−および０．１重量％未満の二酸化チタン、好ましくは全部で０．１重量％未満の白色顔料、
を含有し、
熱可塑性組成物中の着色剤ｉｉ）、ｉｉｉ）、および任意選択でｉｖ）の合計が＞０．００５重量％、好ましくは＞０．０５重量％であり、
熱可塑性組成物で作られた基材層の領域の厚さが、１．０〜７．０ｍｍ、好ましくは１．５〜６．０ｍｍ、より好ましくは２〜４ｍｍ、特に好ましくは２．０〜４．０ｍｍである、車両である。
【００３１】
特に好ましいのは、
車両であって、
ａ）８００〜２５００ｎｍの範囲の波長を有するレーザーパルスを放出するＬｉＤＡＲセンサならびに
ｂ）基材層および任意選択で保護層、特に耐擦傷性コーティングを有するＬｉＤＡＲセンサを部分的または完全に囲むカバー
を含んでなり、
基材層が、ＤＩＮ  ＩＳＯ１３４６８−２：２００６（Ｄ６５、１０°）に従って４ｍｍの層厚で測定して、５．０％未満、より好ましくは１．０％未満、さらにより好ましくは０．１％未満の、３８０〜７８０ｎｍの範囲の光の透過率を有する熱可塑性組成物で作られた領域を含んでなり、
そのそれぞれの厚さの熱可塑性組成物で作られた基材層の領域が、ＤＩＮ  ＩＳＯ１３４６８−２：２００６に従って測定して、少なくとも５０％の、８００ｎｍ〜２５００ｎｍの範囲のＩＲに対する透過率を有し、
かつ、熱可塑性組成物が、
ｉ）少なくとも８５重量％、より好ましくは少なくとも９５重量％の、芳香族ポリカーボネート、ポリエステルカーボネート、および／またはポリメチルメタクリレートからなる群からの熱可塑性ポリマー、より好ましくは芳香族ポリカーボネート、
ｉｉ）式（１）、（２ａ〜ｃ）、（３）、（４ａ）、（４ｂ）、（５）、および／または（６）の着色剤からなる群より選択される少なくとも１つの緑色および／または１つの青色着色剤、
【化９】
2020519706.tif 000010
〔式中、
−ＲｃおよびＲｄは、互いに独立して、直鎖もしくは分枝アルキルラジカルまたはハロゲンを表し、
−ｎは、それぞれのＲとは独立して、０〜３の整数を表し、ｎ＝０のラジカルが水素である〕
【化１０】
2020519706.tif 000011
ならびに
ｉｉｉ）式（７）、（８）、（９）、（１０）、（１１）、（１２ａ）、（１２ｂ）、および／または（１３）の着色剤からなる群より選択される少なくとも１つの赤色および／または紫色着色剤、
【化１１】
2020519706.tif 000012
【化１２】
2020519706.tif 000013
〔式中、Ｒは、Ｈおよびｐ−メチルフェニルアミンラジカルからなる群より選択される〕
【化１３】
2020519706.tif 000014
〔式中、
−ＲａおよびＲｂは、互いに独立して、直鎖もしくは分枝アルキルラジカルまたはハロゲンを表し、
−ｎは、それぞれのＲとは独立して、０〜３の整数を表し、ｎ＝０のラジカルが水素である〕
【化１４】
2020519706.tif 000015
ｉｖ）任意選択で、式（１４）、（１５）、（１６）、（１７）、および／または（１８）の着色剤からなる群より選択される更なる着色剤、
ｖ）任意選択で、好ましくは０％〜１０重量％、より好ましくは０％〜３重量％の量で、熱安定剤、離型剤、紫外線吸収剤、難燃剤、帯電防止剤、および／または流動性向上剤、
ｖｉ）０％〜３０．０重量％未満、より好ましくは０％〜５．０重量％未満の更なる熱可塑性ポリマー、
ｖｉｉ）０％〜０．０２重量％未満、より好ましくは０．０００５重量％未満のカーボンブラック、
０．１重量％未満の更なる着色剤−ｉｉ）〜ｉｖ）の着色剤の群とは異なる−および０．１重量％未満の白色顔料、
からなり、
着色剤ｉｉ）〜ｉｖ）の合計が＞０．０５重量％、より好ましくは≧０．１０重量％、さらにより好ましくは＞０．１２重量％であり、
熱可塑性組成物で作られた基材層の領域の厚さが、１．０〜６．０ｍｍ、好ましくは２〜４ｍｍ、より好ましくは２．０〜４．０ｍｍである、車両である。
【００３２】
非常に特に好ましいのは、
車両であって、
ａ）８００〜２５００ｎｍの範囲の波長を有するレーザーパルスを放出するＬｉＤＡＲセンサならびに
ｂ）基材層および任意選択で保護層、特に耐擦傷性コーティングを有するＬｉＤＡＲセンサを部分的または完全に囲むカバー
を含んでなり、
基材層が、ＤＩＮ  ＩＳＯ１３４６８−２：２００６（Ｄ６５、１０°）に従って４ｍｍの層厚で測定して０．１％未満の、３８０〜７８０ｎｍの範囲の光の透過率を有する熱可塑性組成物で作られた領域を含んでなり、
そのそれぞれの厚さの基材層の領域が、ＤＩＮ  ＩＳＯ１３４６８−２：２００６に従って測定して、少なくとも５０％の、８００ｎｍ〜２５００ｎｍの範囲のＩＲに対する透過率を有し、
熱可塑性組成物が、
ｉ）少なくとも８５重量％、より好ましくは少なくとも９５重量％の、芳香族ポリカーボネート、ポリエステルカーボネート、および／またはポリメチルメタクリレートからなる群からの熱可塑性ポリマー、より好ましくは芳香族ポリカーボネート、
ｉｉ）式（１）、（２ａ〜ｃ）、（３）、（４ａ）、（４ｂ）、（５）、および／または（６）の着色剤からなる群より選択される少なくとも１つの緑色および／または１つの青色着色剤、
【化１５】
2020519706.tif 000016
【化１６】
2020519706.tif 000017
〔式中、
−ＲｃおよびＲｄは、互いに独立して、直鎖もしくは分枝アルキルラジカルまたはハロゲンを表し、
−ｎは、それぞれのＲとは独立して、０〜３の整数を表し、ｎ＝０のラジカルが水素である〕
【化１７】
2020519706.tif 000018
ならびに
ｉｉｉ）式（７）、（８）、（９）、（１０）、（１１）、（１２ａ）、（１２ｂ）、および／または（１３）の着色剤からなる群より選択される少なくとも１つの赤色および／または紫色着色剤、
【化１８】
2020519706.tif 000019
〔式中、Ｒは、Ｈおよびｐ−メチルフェニルアミンラジカルからなる群より選択される〕
【化１９】
2020519706.tif 000020
〔式中、
−ＲａおよびＲｂは、互いに独立して、直鎖もしくは分枝アルキルラジカルまたはハロゲンを表し、
−ｎは、それぞれのＲとは独立して、０〜３の整数を表し、ｎ＝０のラジカルが水素である〕
【化２０】
2020519706.tif 000021
ｉｖ）任意選択で、式（１４）、（１５）、（１６）、（１７）、および／または（１８）の着色剤からなる群より選択される更なる着色剤、
ｖ）任意選択で、好ましくは０％〜３重量％の量で、熱安定剤、離型剤、紫外線吸収剤、難燃剤、帯電防止剤、および／または流動性向上剤、
ｖｉ）０％〜３０．０重量％未満、好ましくは０％〜５．０重量％未満の更なる熱可塑性ポリマー、
ｖｉｉ）０％〜０．０２重量％未満、より好ましくは０％〜０．０００５重量％未満、のカーボンブラック、
０．１重量％未満の更なる着色剤−ｉｉ）〜ｉｖ）の着色剤の群とは異なる−および０．１重量％未満の二酸化チタン
からなり、
着色剤ｉｉ）〜ｉｖ）の合計が＞０．１０重量％、さらにより好ましくは＞０．１２重量％であり、
かつ、熱可塑性組成物で作られた基材層の領域の厚さが、１．０〜６．０ｍｍ、好ましくは２〜４ｍｍ、より好ましくは２．０〜４．０ｍｍである、車両である。
【００３３】
耐擦傷性コーティングの構成は、ＬｉＤＡＲセンサの放射に対するカバーの透過性を大幅に低下させないようなものである。「有意ではない」とは、ＤＩＮ  ＩＳＯ１３４６８−２：２００６に従って測定して、カバーを通過してきた８００ｎｍ〜２５００ｎｍの範囲のレーザーＩＲ放射の強度が、耐擦傷性コーティングのない同じカバーと比較して、最大で８％、好ましくは最大で５％、特に好ましくは最大で２％減少することを意味すると理解されるべきである。耐擦傷性コーティングの代わりに、またはそれに加えて、基材層に更なる層がさらに存在する場合、これらの層は全部で、任意選択で１つまたは複数の耐擦傷性コーティングとともに、ＤＩＮ  ＩＳＯ１３４６８−２：２００６に従って測定して、カバーを通過してきた８００ｎｍ〜２５００ｎｍの範囲のレーザーＩＲ放射の強度が、耐擦傷性コーティングのない同じカバーと比較して、最大で８％、好ましくは最大で５％、特に好ましくは最大で２％減少する結果になることが好ましい。
【００３４】
更なる好ましい実施形態に関しては、他の箇所で説明されている特徴が適用される。
【００３５】
本発明はまた、芳香族ポリカーボネート、ポリエステルカーボネート、またはポリメチルメタクリレートをベースとする熱可塑性組成物で作られた領域を含んでなり、厚さが１．０〜７．０ｍｍ、好ましくは１．０〜６．０ｍｍである基材層を有する成形品の使用を提供し、そこにおいて、組成物は、ＤＩＮ  ＩＳＯ１３４６８−２：２００６（Ｄ６５、１０°）に従って４ｍｍの層厚で測定して３８０〜７８０ｎｍの範囲の光透過率が２５．０％未満、好ましくは最大で２０％、より好ましくは５．０％未満、さらにより好ましくは１．０％未満、特に好ましくは０．１％未満であり、そのそれぞれの厚さの熱可塑性組成物で作られた基材層の領域は、８００〜２５００ｎｍの範囲の波長を有するレーザーパルスを放出するＬｉＤＡＲセンサを部分的または完全に覆うために、ＤＩＮ  ＩＳＯ１３４６８−２：２００６に従って測定して８００ｎｍ〜２５００ｎｍの範囲のＩＲに対する透過率が少なくとも５０％である。
【００３６】
車両に好ましいと記載されている特徴の変形形態も同様にして、記載の使用に適用されることが理解されるであろう。
【００３７】
カバー、特に基材層が黒い色感を与える場合が好ましい。色付きカバー、すなわち例えば赤、緑、または青色のカバーも原則として実現可能である。
【００３８】
記載の組成物で作られた、または記載の組成物で作られた領域を含んでなるカバーはまた、これらの領域で以下の良い（positive）特性を示す。
−ガラス様の外観；
−車両の重量をできるだけ低く保つために重要である、鋼鉄やガラスに比べて重量が軽い；
−それらのカバーは、車両乗員の安全性および他の道路利用者、特に歩行者の安全性に関する要件を満たし、特に十分な弾力性と変形性を示すだけでなく、分裂の傾向も低い；
−それらのカバーは、車両とその乗員、および外部環境の両方の機能を著しく損なうことなく、電気的、電子的、光電子的、光学的機能要素を統合することができる；
−それらのカバーは、車両とその乗員、および外部環境の両方の機能を著しく損なうことなく、電気的、電子的、光電子的、光学的機能要素を覆うことができる；
−それらのカバーは、魅力的なデザイン、特に途切れのないシームレスなデザインを有することができ、理想的に２次元、好ましくはすべて３次元で形成されている；
−それらのカバーは、簡単な方法で、特に可能な限り少ない製造工程で生産でき、特に、製造工程はすべて、１つの金型に少なくともいくつかの機能要素を統合して実現でき、あとに続く機能要素の取り付けと封止作業は省略することができる；
−それらのカバーは、ＬｉＤＡＲセンサの前に記載の熱可塑性組成物を含む領域と、ＬｉＤＡＲセンサの前にない他の熱可塑性組成物を含む領域でオーバーモールドに供することができる；
−それらのカバーは、少なくとも車両の外側に面する部分に、環境の影響、例えば風化などだけでなく石の衝撃にも耐える魅力的な表面を有する。
【００３９】
さらに、そのようなカバーは非常に容易に製造可能であり、すべての製造工程は、１つの金型に機能要素を統合して実現でき、あとに続く機能要素の取り付けと封止作業は省略することができる。
【００４０】
ＬｉＤＡＲセンサにくわえて、更なる機能的な要素や装置を覆うこと、例えば駐車支援としての距離センサ、例えばボンネットを開くことができる例えばモーションセンサ、照明ストリップ、ヘッドライト、インジケーター、カメラ、およびディスプレイを覆うことができる。上記のように、カバーおよび基材層も、この目的のために透明な領域を含んでなることができる。さらに、この解決策は、原理上、レーダー援用センサにも好適である。
【００４１】
本発明によれば、「車両」は、商品および／または人の輸送のすべての手段、すなわち陸上艇（landcraft）、船舶、および航空機を意味すると理解されるべきである。
【００４２】
カバーは、車両の前部領域または後部領域に使用される成形品、例えばバンパー、ラジエーターグリル、フロントパネル、またはリアパネル、特に自動車のフロントパネルが好ましいが、同様に車両側面部品であってもよい。しかし、カバーは同様に自動車用のルーフまたはルーフモジュールであってもよい。ＬｉＤＡＲセンサの動作を損なう可能性のあるビーム軌道の経路に沿って、カバーとＬｉＤＡＲセンサの間に更なる要素が存在しない場合が特に好ましい。
【００４３】
本発明に従って使用されるＬｉＤＡＲセンサは、８００〜２５００ｎｍの範囲、好ましくは８２０〜１５００ｎｍの範囲、特に好ましくは８５０〜１３００ｎｍの範囲、非常に特に好ましくは８８０ｎｍ〜９３０ｎｍの範囲のレーザーパルスを放出する。
【００４４】
好ましくは、ＬｉＤＡＲセンサからカバーまでの距離は０．１〜１０００ｍｍ、好ましくは１〜５００ｍｍ、より好ましくは１０〜３００ｍｍ、特に好ましくは５０〜３００ｍｍである。選択された距離は、センサが衝撃事象から十分に保護されるように選択する必要があるので、本質的に構造に関連している。
【００４５】
センサが車両のコーナー領域に配置されるやり方でセンサは最も多く「見ることができる」ので、そのように配置されるようにＬｉＤＡＲセンサの位置が選択されるのが好ましい。
【００４６】
記載の熱可塑性組成物の領域、好ましくは基材層の全領域における本発明に記載のカバーの基材層は１．０〜７．０ｍｍの厚さ、好ましくは１．６〜６．０ｍｍ、特に好ましくは２．０〜４．０ｍｍの厚さであることが好ましい。この領域の基材層の厚さは、ＬｉＤＡＲセンサの信号が通過する熱可塑性組成物で作られた基材層の領域の最も厚い点の厚さである。
【００４７】
熱可塑性組成物は、好ましくは不透明材料であり、「不透明」とは、ＤＩＮ  ＩＳＯ１３４６８−２：２００６（Ｄ６５、１０°）に従って４ｍｍの層厚で測定して、３８０〜７８０ｎｍの領域で、すなわちＶＩＳ領域で、５．０％未満、好ましくは１．０％未満、より好ましくは０．１％未満、特に好ましくは０％の光透過率を有する材料を意味すると理解されるべきである。４ｍｍの層厚でＩＳＯ１３８３７：２００８に従って決定されたＴＤＳ値が４０％未満である場合が好ましい。そのような材料は視覚的な透明性を示さない。すなわち背景を見せず、黒として認識される。
【００４８】
記載の組成物で作られた基材層の領域の熱可塑性ポリマーとして使用されるのは、芳香族ポリカーボネート、ポリエステルカーボネート、および／またはポリメチルメタクリレートであり、芳香族ポリカーボネートが特に好ましい。
【００４９】
ポリエステルカーボネートに関しては、原料のハイドロキノンおよび／またはテレフタル酸および／またはイソフタル酸から構成されるタイプが好ましい。芳香族ポリカーボネートに関しては、すべての既知の芳香族ポリカーボネートが好適である。これには、ホモポリカーボネートおよびコポリカーボネートが含まれる。本発明の文脈において、「ポリカーボネート」に言及するいずれの箇所でも、特に芳香族ポリカーボネートが意味される。
【００５０】
好ましくは、本発明に適したポリカーボネートは、ＤＩＮ５５６７２−１：２００７−０８に従ってゲル浸透クロマトグラフィーで測定し、溶離液としてジクロロメタンを使用してビスフェノールＡポリカーボネート標準に対して較正した平均分子量Ｍｗが１０  ０００〜５０  ０００ｇ／ｍｏｌ、より好ましくは１４  ０００〜４０  ０００ｇ／ｍｏｌ、特に好ましくは１６  ０００〜３２  ０００ｇ／ｍｏｌである。較正は、ＰＳＳ  Ｐｏｌｙｍｅｒ  Ｓｔａｎｄａｒｄｓ  Ｓｅｒｖｉｃｅ  ＧｍｂＨ、ドイツの既知のモル質量分布の直鎖ポリカーボネート（ビスフェノールＡとホスゲンで作られたもの）を用いるＣｕｒｒｅｎｔａ  ＧｍｂＨ＆Ｃｏ．  ＯＨＧ、レバークーゼンの方法２３０１−０２５７５０２−０９Ｄ（ドイツ語２００９年版）による。溶離液はジクロロメタンである。架橋スチレンジビニルベンゼン樹脂のカラムの組み合わせ。分析カラムの直径：７．５ｍｍ；長さ：３００ｍｍ。カラム材料の粒径：３μｍ〜２０μｍ。溶液の濃度：０．２重量％。流量：１．０ｍｌ／分、溶液の温度：３０℃。屈折率（ＲＩ）検出器を使用して検出。
【００５１】
ポリカーボネートは、文献に何度も記載されてきたように界面法または溶融エステル交換法によって製造されることが好ましい。
【００５２】
界面法に関しては、例えば、H. Schnell, “Chemistry and Physics of Polycarbonates”, Polymer Reviews, Vol. 9, Interscience Publishers, New York 1964 p. 33 et seq., to Polymer Reviews, Vol. 10, "Condensation Polymers by Interfacial and Solution Methods", Paul W. Morgan, Interscience Publishers, New York 1965, Chapt. VIII, p. 325, to Dres. U. Grigo, K. Kircher und P. R- Mueller "Polycarbonate" in Becker/Braun, Kunststoff-Handbuch, Volume 3/1, Polycarbonate, Polyacetale, Polyester, Celluloseester, Carl Hanser Verlag Munich, Vienna 1992, p 118-145およびさらに欧州特許出願公開第０５１７０４４Ａ１号が参照される。
【００５３】
溶融エステル交換法は、例えば、“Encyclopedia of Polymer Science”, Vol. 10 (1969), Chemistry and Physics of Polycarbonates, Polymer Reviews, H. Schnell, Vol. 9, John Wiley and Sons, Inc. (1964)、ならびに特許明細書独国特許出願公開第１０３１５１２Ａ号および米国特許第６，２２８，９７３Ｂ１号に記載されている。
【００５４】
ポリカーボネートは、ビスフェノール化合物と炭酸化合物、特にホスゲンの反応、または溶融エステル交換法での炭酸ジフェニルもしくは炭酸ジメチルの反応によって調製されることが好ましい。
【００５５】
ここで特に好ましいのは、ビスフェノールＡをベースとするホモポリカーボネートおよび、ビスフェノールＡと１，１−ビス（４−ヒドロキシフェニル）−３，３，５−トリメチルシクロヘキサンをベースとするコポリカーボネート、例えばＣｏｖｅｓｔｒｏ  Ｄｅｕｔｓｃｈｌａｎｄ  ＡＧ製のＡｐｅｃ（登録商標）である。
【００５６】
ポリカーボネート合成に使用可能なこれらおよび更なるビスフェノール／ジオール化合物は、特に国際公開第２００８／０３７３６４Ａ１号（７ページ、２１行目〜１０ページ、５行目）、欧州特許出願公開第１５８２５４９Ａ１号（［００１８］〜［００３４］）、国際公開第２００２／０２６８６２Ａ１号（２ページ、２０行目〜５ページ、１４行目）、および国際公開第２００５／１１３６３９Ａ１号（２ページ、１行目〜７ページ、２０行目）に記載されている。
【００５７】
ポリカーボネートは直鎖でもよく、分枝状でもよい。分枝ポリカーボネートと非分枝ポリカーボネートの混合物を使用することも可能である。
【００５８】
分枝ポリカーボネートの製造に適した分岐剤は文献から既知であり、例えば特許文献米国特許第４，１８５，００９Ｂ号および独国特許出願公開第２５０００９２Ａ１号（３，３−ビス（４−ヒドロキシアリール‐オキシインドール）、いずれも文書全体を参照）、独国特許出願公開第４２４０３１３Ａ１号（３ページ、３３〜５５行目を参照）、独国特許出願公開第１９９４３６４２Ａ１号（５ページ、２５〜３４行目を参照）、および米国特許第５，３６７，０４４Ｂ号、ならびにそれらの中に引用されている文献に記載されている。
【００５９】
さらに、使用されるポリカーボネートはそれ自体分枝していてもよく、その場合、ポリカーボネートの調製中に分岐剤は添加されない。本質的な分枝の例は、欧州特許出願公開第１５０６２４９Ａ１号に溶融ポリカーボネートについて記載されているような、いわゆるフリース（Fries）構造のものである。
【００６０】
さらに、ポリカーボネート調製に連鎖停止剤を使用することができる。好ましくは、使用される連鎖停止剤は、フェノールなどのフェノール類、クレゾールおよび４−ｔｅｒｔ−ブチルフェノールなどのアルキルフェノール、クロロフェノール、ブロモフェノール、クルミフェノール、またはそれらの混合物である。
【００６１】
原則として、記載の基材層の組成物は、列挙された熱可塑性ポリマー、芳香族ポリカーボネート、ポリエステルカーボネート、および／またはポリメチルメタクリレートだけでなく、更なる熱可塑性ポリマー、すなわち、芳香族ポリカーボネート、ポリエステルカーボネート、および／またはポリメチルメタクリレートとは異なるものも含有しうる。そのような熱可塑性ポリマーは、ポリスチレン、スチレン共重合体、環状ポリオレフィン、スチレンを含んでなる共重合体、例えば透明ポリスチレンアクリロニトリル（ＰＳＡＮ）、熱可塑性ポリウレタン、環状オレフィンをベースとするポリマー（例えばＴＯＰＡＳ（登録商標）、Ｔｉｃｏｎａ製の市販品）、オレフィン系共重合体またはグラフト重合体、例えばスチレン／アクリロニトリル共重合体を含んでなるポリカーボネート混合物である。
【００６２】
更なる熱可塑性ポリマーは、ＬｉＤＡＲセンサのレーザーパルスに対する透過性が、システムがその機能を失うほど破壊されないような量でのみ存在しうる。したがって、基材層は、０％〜３０．０重量％未満、好ましくは０％〜２０．０重量％未満、より好ましくは０％〜１０．０重量％未満、特に好ましくは０％〜５．０重量％未満、非常に特に好ましくは０％〜１．０重量％未満の更なる熱可塑性ポリマーを含有し、非常に特に好ましくは更なる熱可塑性ポリマーを全く含有しない。本発明によれば、「未満」は、それぞれの成分も全く存在しない可能性があることを意味すると理解されるべきである。
【００６３】
組成物は、緑色および／または青色着色剤（成分ｉｉ）ならびに赤色および／または紫色着色剤（成分ｉｉｉ）：式（１）、（２ａ〜ｃ）、（３）、（４）、（５）、または（６）（群ｉｉ）、特に好ましくは（１）、（２ａ〜ｃ）、（３）、または（４）の少なくとも１つの着色剤と、式（７）〜（１３）（群ｉｉｉ）の着色剤から選択される、好ましくは式（７）、（１１）、または（１２）から選択される少なくとも１つの着色剤を含有する。更なる着色剤（成分ｉｖ）、特に好ましくは黄色着色剤が任意選択で使用される。
【００６４】
群ｉｖの任意選択の更なる着色剤は、式（１４）〜（１８）の着色剤から選択され、特に好ましくは式（１４）および（１５）の着色剤から選択される。
【００６５】
特に好ましくは、緑色着色剤は式（１）および（２ａ／２ｂ／２ｃ）の着色剤である。
【００６６】
【化２１】
2020519706.tif 000022
【００６７】
式（１）の着色剤は、Ｌａｎｘｅｓｓ  Ｄｅｕｔｓｃｈｌａｎｄ  ＧｍｂＨ製のカラーインデックス番号６１５６５、ＣＡＳ登録番号：１２８−９０−３のマクロレックスグリーン５Ｂという名称で知られ、アントラキノン染料である。
【００６８】
式（２ａ）、（２ｂ）、および（２ｃ）の着色剤は、マクロレックスＧｒｕｅｕｎＧ（ソルベントグリーン２８）という名称で知られている。
【００６９】
好ましくは、使用される青色着色剤は、式（３）および／または（４ａ／４ｂ）の着色剤であり、
【００７０】
【化２２】
2020519706.tif 000023
【００７１】
「キープラストブルーＫＲ」（ＣＡＳ登録番号１１６−７５−６）という名称で入手可能であり、
【００７２】
【化２３】
2020519706.tif 000024
【００７３】
式中、
−ＲｃおよびＲｄは、互いに独立して、直鎖もしくは分枝アルキルラジカルまたはハロゲンを表し、好ましくはメチル、エチル、プロピル、イソプロピル、ブチル、イソブチル、ｔｅｒｔ−ブチル、ペンチル、ネオペンチル、ヘキシル、テキシル、またはＣｌ、より好ましくはメチル、Ｃｌ、特に好ましくはＣｌを表し、
−ｎは、それぞれのＲとは独立して、０〜３の整数を表し、ｎ＝０のラジカルは水素である。
【００７４】
好ましい実施形態では、Ｒｃおよび／またはＲｄはＣｌであり、アミン官能基をもつ炭素原子に対してｏ−および／またはｐ−位置にあり、例えば、ジ−オルトクロロナフタリノ、ジ−オルト、モノ−パラ−クロロナフタリノ、およびモノ−オルトナフタリノである。さらに、好ましい実施形態では、ＲｃおよびＲｄはそれぞれ、好ましくは窒素官能基をもつ炭素原子に対してメタ位にあるｔｅｒｔ−ブチルラジカルを表す。
【００７５】
特に好ましい実施形態では、すべての環においてｎ＝０であり、その結果すべてのＲｃおよびＲｄ＝Ｈである。
【００７６】
さらに、青色着色剤として使用可能なのは、「マクロレックスブルー３Ｒ  Ｇｒａｎ」という名称で入手可能な式（５）の着色剤
【００７７】
【化２４】
2020519706.tif 000025
【００７８】
および／または「マクロレックスブルーＲＲ」（ＣＡＳ登録番号３２７２４−６２−２；ソルベントブルー９７；カラーインデックス６１５２９０）という名称で入手可能な式（６）の着色剤である。
【００７９】
【化２５】
2020519706.tif 000026
【００８０】
赤色着色剤として好ましく使用されるのは、ＣＡＳ登録番号８１−３９−０を有する名称「マクロレックスレッド５Ｂ」という名称で入手可能な式（７）の着色剤である。
【００８１】
【化２６】
2020519706.tif 000027
【００８２】
ＣＡＳ登録番号７１９０２−１７−５を有する式（８）およびＣＡＳ登録番号８９１０６−９４−５を有する式（９）の着色剤も使用可能である。
【００８３】
【化２７】
2020519706.tif 000028
【００８４】
紫色着色剤として好ましく使用されるのは、ＣＡＳ登録番号６１９５１−８９−１を有する式（１０）、ＣＡＳ登録番号８１−４８−１を有するＬａｎｘｅｓｓ  ＡＧ製の「マクロレックスバイオレットＢ」という名称で入手可能な式（１１）、またはアマプラストバイオレットＰＫという名称で入手可能な式（１２ａ／１２ｂ）の着色剤である。
【００８５】
【化２８】
2020519706.tif 000029
【００８６】
そこにおいて、ＲはＨおよびｐ−メチルフェニルアミンラジカルからなる群より選択され、好ましくはＲ＝Ｈであり、
【００８７】
【化２９】
2020519706.tif 000030
【００８８】
式中、
−ＲａおよびＲｂは互いに独立して、直鎖もしくは分枝アルキルラジカルまたはハロゲン、好ましくはメチル、エチル、プロピル、イソプロピル、ブチル、イソブチル、ｔｅｒｔ−ブチル、ペンチル、ネオペンチル、ヘキシル、テキシル、またはＣｌ、より好ましくはメチル、Ｃｌ、特に好ましくはＣｌを表し、
−ｎは、それぞれのＲとは独立して、０〜３の整数を表し、ｎ＝０のラジカルは水素である。
【００８９】
好ましい実施形態では、Ｒａおよび／またはＲｂはＣｌであり、アミン官能基をもつ炭素原子に対してｏ−および／またはｐ−位置にあり、例えば、ジ−オルトクロロナフタリノ、ジ−オルト、モノ−パラ−クロロナフタリノ、およびモノ−オルトナフタリノである。さらに、好ましい実施形態では、ＲａおよびＲｂはそれぞれ、好ましくは窒素官能基をもつ炭素原子に対してメタ位にあるｔｅｒｔ−ブチルラジカルを表す。
【００９０】
特に好ましい実施形態では、すべての環においてｎ＝０であり、その結果すべてのＲａおよびＲｂ＝Ｈである。
【００９１】
「マクロレックスレッドバイオレットＲ」という名称で入手可能な、ＣＡＳ登録番号６４０８−７２−６の式（１３）に適合する着色剤も使用可能である。
【００９２】
【化３０】
2020519706.tif 000031
【００９３】
好ましくは、黄色着色剤として、ＣＡＳ登録番号４７０２−９０−３を有する「マクロレックスイエロー３Ｇ」という名称で入手可能な式（１４）および／または「マクロレックスオレンジ３Ｇ」（ＣＡＳ登録番号６９２５−６９−５、カラーインデックス５６４１００）という名称で入手可能な式（１５）の着色剤が使用される。
【００９４】
【化３１】
2020519706.tif 000032
【００９５】
さらに、ＣＡＳ登録番号１３６７６−９１−０を有する「オラセットイエロー１８０」という名称で入手可能な式（１６）、ＣＡＳ登録番号３０１２５−４７−４を有する式（１７）、および／またはＣＡＳ登録番号６６９００５−９４−１を有する「オラセットオレンジ２２０；ソルベントオレンジ１１６」という名称で入手可能な式（１８）の着色剤を使用することも可能である。
【００９６】
【化３２】
2020519706.tif 000033
【００９７】
群ｉｉ）、ｉｉｉ）、および任意選択でｉｖ）の着色剤にくわえて、組成物は０．１重量％未満、より好ましくは０．０５重量％未満の更なる着色剤を含有する。群ｉｖ）の「更なる」着色剤は、構造（１４）〜（１８）を有する着色剤からのみなる。
【００９８】
しかし、原則として、上記の群ｉｉ）〜ｉｖ）の着色剤にくわえて、任意選択で更なる着色剤を使用することもできる。これらは、好ましくは、アントラキノンをベースとする、ペリノンをベースとする、フタロシアニンをベースとするか、これらの構造に由来する着色剤である。特に好ましい着色剤は、国際公開第２０１２／０８０３９５Ａ１号に記載されている。また、着色剤として使用できるのは、アマプラストイエローＧＨＳ（ＣＡＳ登録番号１３６７６−９１−０；ソルベントイエロー１６３；カラーインデックス：５８８４０）；キープラストブルーＫＲ（ＣＡＳ登録番号１１６−７５−６；ソルベントブルー１０４；カラーインデックス６１５６８）、ヘリオゲンブルー系統（varieties）（例えばヘリオゲンブルーＫ６９１１；ＣＡＳ登録番号１４７−１４−８；ピグメントブルー１５：１；カラーインデックス７４１６０）、およびヘリオゲングリーン系統（varieties）（例えば、ヘリオゲングリーンＫ８７３０；ＣＡＳ登録番号１３２８−５３−６；ピグメントグリーン７；カラーインデックス７４２６０）である。
【００９９】
しかし、基材層のサブ領域の熱可塑性組成物の着色剤が、式（１）〜（１８）の着色剤のみから選択される場合が好ましい。
【０１００】
ＤＩＮ  ＩＳＯ１３４６８−２：２００６（Ｄ６５、１０°）に従って４ｍｍの層厚で測定して３８０〜７８０ｎｍの範囲の光の透過率が少なくとも５％のとき、すべての着色剤の合計は、組成物全体に対して、好ましくは＞０．００５重量％、特に好ましくは＞０．０１重量％であり、すべての着色剤の合計量は、好ましくは＜０．０５重量％、特に＜０．０４重量％である。
【０１０１】
ＤＩＮ  ＩＳＯ１３４６８−２：２００６（Ｄ６５、１０°）に従って４ｍｍの層厚で測定して３８０〜７８０ｎｍの範囲の光の透過率が５％未満のとき、成分ｉｉ、ｉｉｉ、およびｉｖのすべての着色剤の合計は、基材材料の組成物全体に対して、＞０．０５重量％、好ましくは＞０．０８重量％、より好ましくは≧０．１０重量％、特に好ましくは＞０．１１重量％、非常に特に好ましくは＞０．１２重量％である。
【０１０２】
組成物は、特に好ましくは０．０００５重量％未満のカーボンブラックを含有し、非常に特に好ましくはカーボンブラックを含まない。
【０１０３】
例えば、次の着色剤の組み合わせを含有する組成物について、記載された低透過率が得られる。
Ｌａｎｘｅｓｓ  ＡＧ製のマクロレックスバイオレット３Ｒ（ＣＡＳ登録番号６１９５１−８９−１、ソルベントバイオレット３６、カラーインデックス番号６１１０２）、アントラキノン着色剤
【０１０４】
【化３３】
2020519706.tif 000034
【０１０５】
およびＬａｎｘｅｓｓ  ＡＧ製のマクロレックスグリーン５Ｂ（ＣＡＳ登録番号１２８−８０−３、ソルベントグリーン３、カラーインデックス番号６１５６５）、同様にアントラキノン着色剤。
【化３４】
2020519706.tif 000035
【０１０６】
例えば、これら両方の着色剤のいずれの場合にも、組成物全体に対して０．１重量％。
【０１０７】
基材層材料用の組成物は、理想的には熱可塑性物質にとって慣用の温度で、すなわち３００℃を超える温度、例えば３５０℃で、光学的特性、例えば深い光沢、または加工中の機械的特性の著しい変化を経ずに、加工可能であるべきである。
【０１０８】
基材層の領域を形成し、熱可塑性ポリマー、好ましくは芳香族ポリカーボネートをベースとする組成物は、着色剤にくわえて、１つまたは複数の更なる慣用の添加剤を含有することが好ましい。そのような添加物は、例えば、欧州特許出願第０８３９６２３Ａ号、国際公開第９６／１５１０２Ａ号、欧州特許出願第０５００４９６Ａ号、または“Plastics Additives Handbook”, Hans Zweifel, 5th Edition 2000, Hanser Verlag, Munichに記載の慣用の添加剤、例えば離型剤、紫外線吸収剤、熱安定剤、難燃剤、帯電防止剤、および／または流動性向上剤である。
【０１０９】
ここでも、原則として、組成物はセンサシステムの機能を著しく損なわないものをそれらに追加しうる。
【０１１０】
組成物は、基材層の組成物は、散乱添加剤、例えば、アクリレート、ポリエチレン、ポリプロピレン、ポリスチレン、ガラス、酸化アルミニウム、および／または二酸化ケイ素をベースとするものを、特に好ましくは０．１重量％未満含有し、非常に特に好ましくはそれらを含まない。さらに、特に好ましくは、組成物は、白色顔料など、例えば二酸化チタン、カオリン、硫酸バリウム、硫化亜鉛、酸化アルミニウム、水酸化アルミニウム、石英粉などの顔料、干渉顔料および／または真珠光沢顔料、すなわちコーティングされたおよび／もしくはコーティングされていない、雲母、グラファイト、タルク、ＳｉＯ２、チョーク、および／または二酸化チタンなどの血小板状（platelet-shaped）粒子を、合計で０．１重量％未満、より好ましくは０．０５重量％未満を含有し、非常に特に好ましくはそれらを含まない。さらに、特に好ましくは、組成物は、カーボンブラック、ナノチューブ、金属粒子、金属水酸化物粒子などのナノ粒子系を、合計で０．１重量％未満を含有し、非常に特に好ましくは、組成物はそれらを含まない。好ましくは、組成物はまた、例えば独国特許出願公開第１００５７１６５Ａ１号および国際公開第２００７／１３５０３２Ａ２号に記載のような不溶性顔料をベースとする顔料を０．１重量％未満含有し、特に好ましくはそれを含まない。
【０１１１】
組成物は以下を除いて難燃剤を含まないことが特に好ましい。
ａ）モノマーおよび／またはオリゴマーリン酸／ホスホン酸エステル、すなわち一般式（Ｖ）のリン化合物
【０１１２】
【化３５】
2020519706.tif 000036
【０１１３】
式中、
Ｒ１、Ｒ２、Ｒ３、およびＲ４は互いに独立して、いずれの場合も任意選択でハロゲン化され、いずれの場合も分枝もしくは非分枝したＣ１−〜Ｃ８−アルキル、および／またはいずれの場合も任意選択で分枝もしくは非分枝アルキル、および／もしくはハロゲン、好ましくは塩素および／もしくは臭素で置換されたＣ５−〜Ｃ６−シクロアルキル、Ｃ６−〜Ｃ２０−アリール、もしくはＣ７−〜Ｃ１２−アラルキルを表し、
ｎは出現ごとに独立して、０または１を表し、
ｑは０〜３０の整数を表し、
Ｘは６〜３０個の炭素原子を有する単環式もしくは多環式芳香族ラジカルまたは２〜３０個の炭素原子を有する直鎖もしくは分枝脂肪族ラジカルを表し、それぞれは、置換または非置換、かつ架橋または非架橋でありうる。
【０１１４】
好ましくは、Ｒ１、Ｒ２、Ｒ３、およびＲ４は互いに独立して、分枝もしくは非分枝Ｃ１−〜Ｃ４−アルキル、フェニル、ナフチル、またはＣ１−〜Ｃ４−アルキル置換フェニルを表す。芳香族Ｒ１、Ｒ２、Ｒ３、および／またはＲ４基の場合、次にこれらは、ハロゲンおよび／またはアルキル基、好ましくは塩素、臭素、および／または分枝もしくは非分枝Ｃ１−〜Ｃ４−アルキルで置換されうる。特に好ましいアリール部分は、クレシル、フェニル、キシレニル、プロピルフェニル、およびブチルフェニル、ならびにそれらの対応する臭素化および塩素化誘導体である。
【０１１５】
式（Ｖ）のＸは、好ましくはジフェノールに由来する。
【０１１６】
式（Ｖ）のｎは１が好ましい。
【０１１７】
ｑは、好ましくは０〜２０、より好ましくは０〜１０を表し、混合物の場合、０．８〜５．０、好ましくは１．０〜３．０、より好ましくは１．０５〜２．００、特に好ましくは１．０８〜１．６０の平均値を有する。
【０１１８】
一般式Ｖのリン化合物として好ましいのは、式Ｉの化合物である。
【０１１９】
【化３６】
2020519706.tif 000037
【０１２０】
式中、
Ｒ１、Ｒ２、Ｒ３、およびＲ４は互いに独立して、直鎖もしくは分枝Ｃ１−〜Ｃ８−アルキルおよび／または任意選択で直鎖もしくは分枝アルキル置換Ｃ５−〜Ｃ６−シクロアルキル、Ｃ６−〜Ｃ１０−アリール、またはＣ７−〜Ｃ１２−アラルキルを表し、
ｎは出現ごとに独立して、０または１を表し、
ｑは出現ごとに独立して、０、１、２、３、または４を表し、
Ｎは１〜３０の数を表し、
Ｒ５およびＲ６は互いに独立して、直鎖または分枝Ｃ１−〜Ｃ４−アルキル、好ましくはメチルを表し、
Ｙ      は、直鎖もしくは分枝Ｃ１−〜Ｃ７−アルキリデン、直鎖もしくは分枝Ｃ１−〜Ｃ７−アルキレン、Ｃ５−〜Ｃ１２−シクロアルキレン、Ｃ５−〜Ｃ１２−シクロアルキリデン、−Ｏ−、−Ｓ−、−ＳＯ−、ＳＯ２、または−ＣＯ−を表す。
【０１２１】
式ＶのＸは、特に好ましくは、
【化３７】
2020519706.tif 000038
または塩素化および／または臭素化誘導体を表す。Ｘは（隣接する酸素原子と一緒に）、好ましくはハイドロキノン、ビスフェノールＡ、またはジフェニルフェノールから誘導される。Ｘがレゾルシノールに由来する場合も同様に好ましい。ＸがビスフェノールＡに由来するのが特に好ましい。
【０１２２】
式（Ｖ）のリン化合物は、特に、リン酸トリブチル、リン酸トリフェニル、リン酸トリクレシル、リン酸ジフェニルクレジル、リン酸ジフェニルオクチル、リン酸ジフェニル２−エチルクレシル、リン酸トリ（イソプロピルフェニル）、レゾルシノール架橋オリゴリン酸エステル（oligophosphate）、およびビスフェノール架橋オリゴリン酸エステル（oligophosphate）である。ビスフェノールＡに由来する式（Ｖ）のオリゴマーリン酸エステルの使用が特に好ましい。
【０１２３】
成分Ｃとして最も好ましいのは、式（Ｖａ）のビスフェノールＡをベースとするオリゴリン酸エステル（oligophosphate）である。
【０１２４】
【化３８】
2020519706.tif 000039
【０１２５】
ｑが１．０〜１．２である式（Ｖａ）に類似したオリゴリン酸エステル（oligophosphate）もまた特に好ましい。
【０１２６】
同一構造で異なる鎖長の混合物を使用することが好ましく、明記されたｑ値は平均ｑ値である。平均ｑ値は、アセトニトリルと水（５０：５０）の混合物で４０℃の高圧液体クロマトグラフィー（ＨＰＬＣ）によって、リン化合物混合物の組成（分子量分布）を決定し、これを用いてｑの平均値を計算することによって決定される。
【０１２７】
組成物が、難燃剤も、ドリップ防止剤（anti-drip agents）も含有しない場合が、非常に特に好ましい。
【０１２８】
特に好ましくは、組成物は、脂肪酸エステルをベースとする離型剤、好ましくはステアリン酸エステルをベースとする離型剤、特に好ましくはペンタエリスリトールをベースとする離型剤を含有する。ペンタエリトリトールテトラステアラート（ＰＥＴＳ）および／またはグリセロールモノステアレート（ＧＭＳ）を用いることが好ましい。
【０１２９】
任意選択で、基材層の領域／基材層に使用される組成物は、紫外線吸収剤をさらに含有する。好適な紫外線吸収剤は、４００ｎｍ未満で可能な限り低い透過率および４００ｎｍ超で可能な限り高い透過率を有する化合物である。そのような化合物およびその製造は文献から既知であり、例えば欧州特許出願公開第０８３９６２３Ａ１号、国際公開第１９９６／１５１０２Ａ２号、および欧州特許出願公開第ＥＰ０５００４９６Ａ１号に記載されている。本発明による組成物での使用に特に適した紫外線吸収剤は、ベンゾトリアゾール、トリアジン、ベンゾフェノン、および／またはアリール化シアノアクリレートである。
【０１３０】
特に好ましい実施形態では、基材層に使用される組成物は紫外線吸収剤を含有する。
【０１３１】
例えば、以下の紫外線吸収剤が好適である。ヒドロキシベンゾトリアゾール、例えば、２−（３’，５’−ビス（１，１−ジメチルベンジル）−２’−ヒドロキシフェニル）ベンゾトリアゾール（Ｔｉｎｕｖｉｎ（登録商標）２３４、ＢＡＳＦ  ＡＧ．ルートヴィヒスハーフェン）、２−（２’−ヒドロキシ−３’−（２−ブチル）−５’−（ｔｅｒｔ−ブチル）フェニル）ベンゾトリアゾール（Ｔｉｎｕｖｉｎ（登録商標）３５０、ＢＡＳＦ  ＡＧ．ルートヴィヒスハーフェン）、ビス（３−（２Ｈ−ベンゾトリアゾリル）−２−ヒドロキシ−５−ｔｅｒｔ−オクチル）メタン、（Ｔｉｎｕｖｉｎ（登録商標）３６０、ＢＡＳＦ  ＡＧ．ルートヴィヒスハーフェン）、（２−（４，６−ジフェニル−１，３，５−トリアジン−２−イル）−５−（ヘキシルオキシ）フェノール（Ｔｉｎｕｖｉｎ（登録商標）１５７７、ＢＡＳＦ  ＡＧ．ルートヴィヒスハーフェン）、ベンゾフェノン類２，４−ジヒドロキシベンゾフェノン（Ｃｈｉｍａｓｏｒｂ（登録商標）２２、ＢＡＳＦ  ＡＧ．ルートヴィヒスハーフェン）もしくは２−ヒドロキシ−４−（オクチルオキシ）ベンゾフェノン（Ｃｈｉｍａｓｓｏｒｂ（登録商標）８１、ＢＡＳＦ  ＡＧ．ルートヴィヒスハーフェン）、２−シアノ−３，３−ジフェニル−２−プロペン酸、２，２−ビス［［（２−シアノ−１−オキソ−３，３−ジフェニル−２−プロペニル）オキシ］メチル］−１，３−プロパンジイルエステル（９ＣＩ）（Ｕｖｉｎｕｌ（登録商標）３０３０、ＢＡＳＦ  ＡＧ  ルートヴィヒスハーフェン）、２−［２−ヒドロキシ−４−（２−エチルヘキシル）オキシ］フェニル−４，６−ジ（４−フェニル）フェニル−１，３，５−トリアジン（ＣＧＸ  ＵＶＡ  ００６、ＢＡＳＦ  ＡＧ．ルートヴィヒスハーフェン）、またはテトラエチル−２，２’−（１，４−フェニレンジメチリデン）ビスマロネート（Ｈｏｓｔａｖｉｎ（登録商標）Ｂ−Ｃａｐ、Ｃｌａｒｉａｎｔ  ＡＧ）。これらの紫外線吸収剤の混合物を使用することも可能である。
【０１３２】
より好ましくは、熱可塑性組成物はまた、少なくとも１つの熱安定剤／加工安定剤を含有する。
【０１３３】
したがって、ホスファイトおよびホスホナイト（phosphonites）、さらにホスフィンが好ましい。例としては、亜リン酸トリフェニル、亜リン酸ジフェニルアルキル、亜リン酸フェニルジアルキル、亜リン酸トリス（ノニルフェニル）、亜リン酸トリラウリル、亜リン酸トリオクタデシル、ジステアリルペンタエリトリトールジホスファイト、トリス（２，４−ジ−ｔｅｒｔ−ブチルフェニル）ホスファイト、ジイソデシルペンタエリトリトールジホスファイト、ビス（２，４−ジ−ｔｅｒｔ−ブチルフェニル）ペンタエリトリトールジホスファイト、ビス（２，４−ジ−クミルフェニル）ペンタエリトリトールジホスファイト、ビス（２，６−ジ−ｔｅｒｔ−ブチル−４−メチルフェニル）ペンタエリトリトールジホスファイト、ジイソデシルオキシペンタエリトリトールジホスファイト、ビス（２，４−ジ−ｔｅｒｔ−ブチル−６−メチルフェニル）ペンタエリトリトールジホスファイト、ビス（２，４，６−トリス（ｔｅｒｔ−ブチルフェニル））ペンタエリトリトールジホスファイト、トリステアリルソルビトールトリホスファイト、テトラキス（２，４−ジ−ｔｅｒｔ−ブチルフェニル）−４，４’−ビフェニレンジホスホナイト、６−イソオクチルオキシ−２，４，８，１０−テトラ−ｔｅｒｔ−ブチル−１２Ｈ−ジベンゾ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、６−フルオロ−２，４，８，１０−テトラ−ｔｅｒｔ−ブチル−１２−メチル−ジベンゾ［ｄ，ｇ］−１，３，２−ジオキサホスホシン、２，２’，２”−ニトリロ［トリエチルトリス（３，３’，５，５’−テトラ−ｔｅｒｔ−ブチル−１，１’−ビフェニル−２，２’−ジイル）亜リン酸塩］、２−エチルヘキシル（３，３’，５，５’−テトラ−ｔｅｒｔ−ブチル−１，１’−ビフェニル−２，２’−ジイル）亜リン酸塩、５−ブチル−５−エチル−２−（２，４，６−トリ−ｔｅｒｔ−ブチルフェノキシ）−１，３，２−ジオキサホスフィラン、ビス（２，６−ジ−ｔｅｒｔ−ブチル−４−メチルフェニル）ペンタエリトリトールジホスファイト、トリフェニルホスフィン（ＴＰＰ）、トリアルキルフェニルホスフィン、ビスジフェニルホスフィノエタン、またはトリナフチルホスフィンが挙げられる。特に好ましく使用されるのは、トリフェニルホスフィン（ＴＰＰ）、Ｉｒｇａｆｏｓ（登録商標）１６８（トリス（２，４−ジ−ｔｅｒｔ−ブチル−フェニル）ホスファイト）、または亜リン酸トリス（ノニルフェニル）、またはそれらの混合物である。さらに、リン酸アルキル、例えばリン酸モノ−、ジ−、およびトリヘキシル、リン酸トリイソオクチル、ならびにリン酸トリノニルも使用可能である。
【０１３４】
アルキル化モノフェノール、アルキル化チオアルキルフェノール、ハイドロキノン、アルキル化ハイドロキノンなどのフェノール系酸化防止剤も使用可能である。特に好ましく使用されるのは、Ｉｒｇａｎｏｘ（登録商標）１０１０（ペンタエリスリトール−３−（４−ヒドロキシ−３，５−ジ−ｔｅｒｔ−ブチルフェニル）プロピオネート、ＣＡＳ登録番号６６８３−１９−８）および／またはＩｒｇａｎｏｘ１０７６（登録商標）（２，６−ジ−ｔｅｒｔ−ブチル−４−（オクタデカノキシカルボニルエチル）フェノール）である。
【０１３５】
組成物は、いずれの耐衝撃性改良剤も含まないことが好ましい。
【０１３６】
着色剤および他の添加剤は、例えば、ポリカーボネートベース材料と、着色剤および他の添加剤を含有するポリカーボネート粉末の組成物全体に対して２％〜５重量％を混合することによって組成物に導入でき、そこにおいて粉末形態のポリカーボネートは、ベース材料とは異なるＭＶＲを有してもよい。
【０１３７】
カバーは比較的大きく、インフラストラクチャまたは輸送部門にとって複雑な幾何学的構造を有する場合があるので、基材層に使用される熱可塑性組成物は、理想的には、射出成形法、例えば、特に射出圧縮成形法で、対応する成形物に加工できる十分な流動性を有する必要がある。したがって、メルトボリュームフローレイトＭＶＲは、ＩＳＯ１１３３−１：２０１１に従って３００℃および１．２ｋｇの荷重で測定して、好ましくは７〜２０ｃｍ３／（１０分）、より好ましくは９〜１９ｃｍ３／（１０分）である。
【０１３８】
カバーは、基材層にくわえて保護層も含んでなることが好ましい。この保護層は、車両に取り付けられたとき、カバーの外側になるように設計されたカバーの側面、すなわち周囲に向かっている側に塗布される。しかし、カバーは付加的または代替的に反対側、すなわち車両の内部に向かうように設計された側面に保護層を有してもよい。
【０１３９】
保護層は、好ましくは耐擦傷性ラッカー（ハードコート、トップコート）を含んでなり、特に好ましくはそれからなる。これは、ゾルゲル法によって製造されたポリシロキサンラッカーであることが好ましい。特に好ましくは、保護層は少なくとも１つの紫外線吸収剤も含有する。保護層は、高い耐摩耗性と耐擦傷性を有し、したがって、特に耐擦傷性コーティングの機能を実現する。
【０１４０】
市販の系としては、例えばＭｏｍｅｎｔｉｖｅ  Ｐｅｒｆｏｒｍａｎｃｅ  Ｍａｔｅｒｉａｌｓ製のＡＳ４０００、ＳＨＣ５０２０、およびＡＳ４７００が挙げられる。そのような系は、例えば米国特許出願公開第５，０４１，３１３Ａ号、独国特許出願公開第３，１２１３，８５Ａ１号、米国特許出願公開第５，３９１，７９５Ａ号、および国際公開第２００８／１０９０７２Ａ１号に記載されている。典型的には、これらの材料の合成は、酸または塩基触媒下でのアルコキシおよび／またはアルキルアルコキシシランの縮合によって行われる。ナノ粒子が任意選択で組み込まれてもよい。好ましい溶媒は、ブタノール、イソプロパノール、メタノール、エタノール、およびそれらの混合物などのアルコールである。
【０１４１】
プラスチック製品に耐擦傷性コーティングを施すさまざまな方法が知られている。これらの系は、例えば浸漬法、スピンコーティング、スプレー法、またはフローコーティングにより、好ましくは浸漬法またはフロー法によって塗布することができる。硬化は、熱的に、または紫外線照射によって行われる。耐擦傷性コーティングは、例えば、直接に、またはプライマーで基材表面を調製した後に塗布することができる。耐擦傷性コーティングは、プラズマ援用（assisted）重合法、例えばＳｉＯ２プラズマを介して塗布することもできる。防曇コーティングまたは反射防止コーティングを、同様にして、プラズマ法によって生成することができる。ある特定の射出成形法、例えば、表面処理フィルムのオーバーモールドを使用して、得られた成形物に耐傷性コーティングを施すことも可能である。例えば、トリアゾールまたはトリアジンから誘導されたさまざまな添加剤、例えば紫外線吸収剤が耐擦傷性の層に存在しうる。
【０１４２】
したがって、保護層は単層でもよく、または多層系、したがって２つ以上の層ａ’、層ａ’’などの組み合わせでもよい。特に、保護層は、トップコート層ａ’およびプライマー層ａ’’の層からなることができ、プライマー層はトップコート層と基材層の間に配置される。
【０１４３】
特に良好な耐候安定性を達成する好ましい実施形態では、保護層は、
ｉ．ベンゾフェノン、レゾルシノール、２−（２−ヒドロキシフェニル）ベンゾトリアゾール、ヒドロキシフェニル−ｓ−トリアジン、２−シアノアクリレート、オキサラニリドの群からの少なくとも１つの紫外線吸収剤
および／または立体障害アミン（ＨＡＬＳ）、特に２，２，６，６−テトラメチルピペリジンもしくはその誘導体をベースとするものの群からのＵＶ阻害剤、
ｉｉ．好ましくはメチルトリアルコキシ−またはジメチルジアルコキシシランである有機修飾シランとシリカゾルの少なくとも１つの組み合わせ
を含有する
Ａ）ポリシロキサンをベースとする耐擦傷性コーティング（層ａ’）
ならびに任意選択で、より好ましい実施形態ではさらに、基材層上に配置され、ポリシロキサンをベースとする耐擦傷性コーティングと基材層の間の接着促進剤として機能するプライマー層（層ａ’’）
ベンゾフェノン、レゾルシノール、２−（２−ヒドロキシフェニル）ベンゾトリアゾール、ヒドロキシフェニル−ｓ−トリアジン、２−シアノアクリレート、オキサラニリド、および／または立体障害アミン（ＨＡＬＳ）、特に２，２，６，６−テトラメチルピペリジンおよびその誘導体をベースとするものの群からの少なくとも１つの紫外線吸収剤
を含んでなり、
そこにおいて、
プライマー層の厚さが０．３μｍ〜８μｍ、好ましくは１．１μｍ〜４．０μｍである。
【０１４４】
本発明によれば、「誘導体」とは、分子構造がＨ原子もしくは官能基の位置に異なる原子もしくは異なる原子群を含んでなり、または１つもしくは複数の原子／原子群が取り除かれた化合物を意味すると理解されるべきである。したがって、親化合物は依然として認識可能である。
【０１４５】
基材層に使用される組成物のベースとなる熱可塑性ポリマーが芳香族ポリカーボネートである場合、基材層への耐擦傷性コーティングの接着性を改善するために、ＵＶ吸収剤含有プライマーを使用することが好ましい。プライマーは、更なる安定剤、例えばＨＡＬＳシステム（立体障害アミンをベースとする安定剤）、接着促進剤、および／または流動性向上剤を含有するのが好ましい。プライマー層のベース材料を形成するそれぞれの樹脂は、多数の材料から選択でき、例えば、Ullmann’s Encylopedia of Industrial Chemistry, 5th Edition, Vol. A18, pp. 368-426, VCH, Weinheim 1991に記載されている。ポリアクリレート、ポリウレタン、フェノールをベースとするシステム、メラミンをベースとするシステム、エポキシシステム、およびアルキドシステム、またはこれらのシステムの混合したものを用いることができる。樹脂は通常、好適な溶媒、多くの場合アルコールに溶解される。選択された樹脂に応じて、硬化は室温または高温で行われうる。多くの場合、溶媒の大部分が室温で短時間除去された後、５０℃〜１４０℃の温度を使用することが好ましい。市販のプライマー系としては、例えばＭｏｍｅｎｔｉｖｅ  Ｐｅｒｆｏｒｍａｎｃｅ  Ｍａｔｅｒｉａｌｓ製のＳＨＰ４７０、ＳＨＰ４７０−ＦＴ２０５０、およびＳＨＰ４０１が挙げられる。そのようなコーティングは、例えば米国特許第６，３５０，５１２Ｂ１号、米国特許出願公開第５，８６９，１８５Ａ号、欧州特許出願公開第１３０８０８４Ａ１号、および国際公開第２００６／１０８５２０Ａ１号に記載されている。
【０１４６】
ポリシロキサン層は、式ＲｎＳｉＸ４−ｎを有する有機ケイ素化合物および／またはその部分縮合物を含有することが好ましい。
ここで、ラジカルＲは同一または異なり、直鎖または分枝、飽和または一価もしくは多価不飽和または芳香族炭化水素ラジカルを表す。
ラジカルＸは、同一または異なり、加水分解可能な基またはヒドロキシル基、好ましくはハロゲン、特に塩素もしくは臭素、アルコキシ基、アルキルカルボニル基、またはアシルオキシ基を表し、
【０１４７】
ｎは０、１、２、または３、好ましくは１または２、非常に特に好ましくは１である。
【０１４８】
好ましくは、Ｒは、１〜２０個の炭素原子を有する飽和、分枝もしくは非分枝アルキルラジカルを表す、かつ／または２〜２０個の炭素原子を有するモノもしくはポリ不飽和分枝もしくは非分枝アルケニルラジカル、もしくは６〜１２個の炭素原子を有する芳香族基を表す。アルキル／アルケニルラジカルは、より好ましくは最大で１２個、さらにより好ましくは最大で８個の炭素原子を有する。すべてのラジカルがメチルおすべてのラジカルがメチルおよび／またはフェニルである場合が特に好ましい。
【０１４９】
Ｘは、特に好ましくはアルコキシ基、非常に特に好ましくはＣ１−〜Ｃ４−アルコキシ基、例えばメトキシ基またはエトキシ基を表す。
【０１５０】
ケイ素化合物ＲｎＳｉＸ４−ｎは、ラジカルＸを介して加水分解および縮合が可能である。Ｓｉ−Ｏ−Ｓｉユニットを含んでなる無機ネットワークは、これらの加水分解的に縮合可能な基を介して構築される。ラジカルＸとは対照的に、ラジカルＲは典型的な縮合条件下で加水分解に対して安定である。
【０１５１】
上記のシロキサンをベースとするトップコート系を使用する場合、乾燥層の厚さは３μｍ〜２０μｍが好ましく、５μｍ〜１５μｍがより好ましく、６μｍ〜１２μｍが特に好ましい。「乾燥層の厚さ」とは、塗布、溶媒の蒸発、およびそれに続く熱硬化またはＵＶ硬化後のラッカーの層の厚さを意味すると理解されるべきである。この層の厚さは一般に、好ましい層の厚さに塗布される。層の厚さは、例えば白色光干渉法（例えばＥｔａ  Ｏｐｔｉｃ製の白色光干渉計、ＥＴＡ−ＳＳＴ）によって決定することができ、これが好ましい。層の断面調製および顕微鏡検出（光学顕微鏡または走査電子顕微鏡による）を用いて、材料のコントラストによって厚さを検出することもできる。
【０１５２】
上記のように、プライマー／耐擦傷性コーティングの組み合わせの代わりに、カバーを形成する多層製品に熱硬化性またはＵＶ硬化性の１成分ハイブリッドシステムを採用することもできる。
【０１５３】
これらは、例えば欧州特許出願公開第０５７０１６５Ａ２号、国際公開第２００８／０７１３６３Ａ２号、または独国特許出願公開第２８０４２８３Ａ号に記載されている。市販のハイブリッド系は、例えば、熱硬化性ラッカーとしてＰＨＣ５８７、ＰＨＣ５８７Ｃという名称で、およびＭｏｍｅｎｔｉｖｅ  Ｐｅｒｆｏｒｍａｎｃｅ  Ｍａｔｅｒｉａｌｓ製ＵＶ硬化性ラッカーとしてＵＶＨＣ３０００およびＵＶＨＣ５０００という名称で入手可能である。さらに、本発明による原則として好適な市販のＵＶ硬化性ラッカーシステムには、Ｒｅｄｓｐｏｔ製のＵＶＴ６１０およびＵＶＴ８２０、ならびに現在プラスチックカバーパネルにも使用されているようなすべてのラッカーが挙げられる。
【０１５４】
本発明による車両用カバーを製造するための特に好ましい方法では、保護層の塗布はフローコーティング法によって行われる。なぜなら、それは高い光学品質を有するコーティング部品をもたらすからである。
【０１５５】
フローコーティング法は、ホースまたは好適なコーティングヘッドを用いて手動で行うか、フローコーティングロボットと任意選択でスロットダイを用いて連続運転で自動的に行うことができる。
【０１５６】
さらに可能な塗布方法は、浸漬、ブレードコーティング、ローリング、スプレーまたは、スピンコーティングである。ここで、構成部品は、吊り下げられているか、適切なグッズキャリア（goods carrier）に保存されうる。
【０１５７】
大型および／または３Ｄ構成部品、すなわち、シートの形状から逸脱する形状をも有する三次元表面を有する構成部品の場合、コーティングされる部品は、好適なグッズキャリア（goods carrier）に吊り下げられる、またはその上に置かれる。
【０１５８】
小さい部品の場合、コーティングは手作業で行うこともできる。ここで、保護層を形成するための、層にされる液体プライマーまたはラッカー溶液が、小さな部品の上縁から開始して縦方向にシート上に注がれ、同時にシート上のラッカーの開始点がシート幅にわたって左から右に通される。ラッカー塗装されたシートは、クランプで垂直に吊り下げられながら、それぞれの製造業者の取扱説明書に従って乾燥および硬化される。
【０１５９】
上記の組成物、特に芳香族ポリカーボネートをベースとする組成物の使用は、非常に多種多様な電気的、電子的、光電子的、光学的機能要素を、それらの機能を車両とその乗員、および外部環境との両方に関して損なって、その結果意図したとおりに機能が満たされないようなことなく、覆うことができ、光の可視スペクトル範囲の魅力的な色彩、特にガラスのような黒い色感を同時に得ることができる、ＬｉＤＡＲセンサのカバーをもたらす。
【０１６０】
上記成分を含有する上記ポリマー組成物から出発する三次元基材層だけでなく、シート状層の製造は、組み合わせ、混合、および均質化による一般的に使用される組み込み方法で行われ、特に、均質化は溶融物中でせん断力の作用下で行われるのが好ましい。この目的のために、熱可塑性ポリマー、好ましくは芳香族ポリカーボネート、およびポリマー成形材料、好ましくはポリカーボネート成形材料の任意の更なる成分は、慣用の条件下で、例えば単軸もしくは多軸押出機または混練機などの慣用の溶融混合アセンブリにおいて、溶融物中で混合、押出、および造粒される。添加物は、計量天秤またはサイドフィード装置を介して顆粒／ペレットとして個別に計量するか、あるいは計量ポンプを用いて押出機の固体搬送領域または溶融物として高温のポリマー溶融物に好適な位置で計量することができる。顆粒またはペレットの形態のマスターバッチを他の粒子状化合物と組み合わせて予備混合物を得た後、押出機の固体搬送領域または計量ホッパーもしくはサイドフィード装置を介して押出機内のポリマー溶融物に一緒に供給することもできる。コンパウンディングアセンブリは、好ましくは二軸スクリュー押出機、特に好ましくは同方向回転スクリューを有する二軸スクリュー押出機であり、二軸スクリュー押出機は好ましくは２０〜４４、特に好ましくは２８〜４０のスクリュー長さ／直径比を有する。そのような二軸スクリュー押出機は、溶融ゾーンおよび混合ゾーンまたは複合溶融混合ゾーン、ならびに任意選択で、好ましくは８００ミリバール以下、より好ましくは５００ミリバール以下、特に好ましくは２００ミリバール以下の絶対圧力ｐが確立される脱気ゾーンを含んでなる。押出機における混合組成物の平均滞留時間は、好ましくは１２０秒以下、特に好ましくは８０秒以下、特に好ましくは６０秒以下に制限される。好ましい実施形態では、押出機出口でのポリマー／ポリマー合金の溶融物の温度は、２００℃〜４００℃である。
【０１６１】
押出にくわえて、基材層に使用される組成物は、ホットプレス成形、スピニング、ブロー成形、深絞り、または射出成形によって基材層に変換することができる。ここでは、射出成形または射出圧縮成形が好ましい。
【０１６２】
射出成形法は当業者に公知であり、例えば"Handbuch Spritzgiessen", Friedrich Johannnaber/Walter Michaeli, Munich; Vienna: Hanser, 2001, ISBN 3-446-15632-1または"Anleitung zum Bau von Spritzgiesswerkzeugen", Menges/Michaeli/Mohren,  Munich; Vienna: Hanser, 1999, ISBN 3-446-21258-2に記載されている。
【０１６３】
射出成形は、ここで、多成分射出成形および射出圧縮成形法を含むすべての射出成形法を含むと理解されるべきである。
【０１６４】
射出圧縮成形法は、射出および／または凝固手順に金型プレートの移動が含まれるという点で、従来の射出成形法とは異なる。既知の射出成形法では、その後の凝固中に発生する収縮を補償し、必要な射出圧力を下げるために、射出手順の前に金型プレートがすでにわずかに開かれている。したがって、射出手順の開始時には、予め拡大されたキャビティがすでに存在している。金型のフラッシュ面は、金型プレートが多少開いていても、予め拡大されたキャビティが依然として漏れないようにするのに十分であることを確実にする。プラスチック組成物は、この予め拡大されたキャビティに射出され、金型が閉位置に向かって移動すると、同時に／その後に圧縮される。特に、表面積が大きく、流路が長い薄壁成形品の製造では、より複雑な射出圧縮成形技術が好ましいか、場合によっては不可欠である。大きな成形品に必要な射出圧力の低減は、このやり方でのみ達成される。さらに、高い射出圧力から生じる射出成形部品の応力／反りは、射出圧縮成形によって回避することができる。
【０１６５】
カバーは、非ＩＲ透過領域を介して車体に一体化されることが好ましい。ここで「非ＩＲ透過」は、ＤＩＮ  ＩＳＯ１３４６８−２：２００６に従って測定して、８００ｎｍ〜２５００ｎｍの範囲で、そのそれぞれの厚さの非ＩＲ透過領域における透過率が５０％未満であることを意味することが理解されるべきである。これらは、好ましくはポリマー混合物で作られた、より好ましくはポリカーボネート混合物で作られた、好ましくは主に存在する成分としてポリカーボネートを含んでなり、非常に特に好ましくは混合パートナー（partner）としてＡＢＳ（アクリロニトリル−ブタジエン−スチレン）またはポリエステルを含んでなる非透明層である。そのような非透明層は、基材層および任意選択で存在する保護層で作られた上記の層構造と直接接触する大きな領域の上にある。
【０１６６】
本発明に従って使用されるカバーに適合するように非ＩＲ透過性材料を成形すると、材料間の接合部は、いずれの不規則性も隠されるように縁部領域（edge regions）にあること好ましい。どの場合においても、基材層が非ＩＲ透過層上に配置されるか、または非ＩＲ透過層が基材層上に配置される領域が存在する。ここで「上に配置される」とは、カバーが個々の層の接合面（joint face）に対して垂直に見たときに、層が重なっていることを意味すると理解されるべきである。非ＩＲ透明層は、更なる層の背後に配置されうるので、基材層と直接接触している必要はないが、直接接触していてもよいことが理解されるであろう。
【０１６７】
これらの非ＩＲ透過材料は、特に補強フレーム要素として機能する。補強フレーム要素は、充填剤および／または強化剤を含有する熱可塑性物質を使用して製造されることが好ましい。
【０１６８】
典型的には、使用される充填剤および／または強化剤は、繊維、血小板（platelets）、チューブ、ロッドの形状であるか、または球状もしくは粒子状である。好適な充填剤および強化剤としては、例えばタルク、珪灰石、雲母、カオリン、珪藻土、硫酸カルシウム、炭酸カルシウム、硫酸バリウム、ガラス繊維、ガラスもしくはセラミック球、中空ガラス球もしくは中空セラミック球、ガラスもしくはミネラルウール、炭素繊維、またはカーボンナノチューブが挙げられる。好ましい充填剤は、組成物の等方性収縮挙動をもたらす充填剤である。
【０１６９】
本発明の文脈において、タルクおよび短いガラス繊維の使用が特に好ましい。
【０１７０】
ガラスまたはセラミック球または中空球は、この表面の耐擦傷性を高めることができる。
【０１７１】
ＬｉＤＡＲセンサの前に配置されていない、すなわち周囲の状況に関して前記センサを覆わない基材層の部分では、基材層はまた、充填剤および強化剤を含有する材料を含んでなることができる。好ましくは、その割合は５重量％〜４０重量％、好ましくは７重量％〜３０重量％、より好ましくは８重量％〜２５重量％であり、重量分率は基材層の組成物全体に対する。基材層は、記載の熱可塑性組成物で作られた領域に充填剤および強化剤を含まない。
【０１７２】
任意選択で保護層を有する不透明基材層を含んでなる／で作られたカバーは、車両構造の金属またはプラスチックで作られた任意の所望の搬送システム（carrier system）に適用することができる。これは、特殊な接着系、例えばポリウレタンをベースとする接着システムによって実現することができる。ＬｉＤＡＲセンサとカバーの組み合わせは、１つのユニットとして車両に取り付けてもよいが、同様にＬｉＤＡＲセンサとカバーを個別に取り付けてもよい。ＬｉＤＡＲセンサを最初に取り付けてから、次に続いて、カバー、特にフロントパネルをＬｉＤＡＲセンサの前に配置する場合が好ましい。
【０１７３】
本発明の文脈において、個々の特徴について列挙された好ましい実施形態は、それらが矛盾しない限り、互いに組み合わされてもよい。
【図面の簡単な説明】
【０１７４】
【図１】図１は、本発明によるカバーの例としてのフロントパネルを示す。
【図２】図２は、実施例の項で使用された実験のセットアップを示す。
【実施例】
【０１７５】
次に、実施例を参照して本発明の詳細な記載が続き、ここに記載の決定方法は、別段の記述がない限り、本発明の明細書の対応するパラメータすべてに使用される。
【０１７６】
以下に記載の多くの基材材料は、離型剤、熱安定剤、および／または紫外線吸収剤などの慣用の添加剤を含有した。予備テストを用いて、これらの添加剤がＬｉＤＡＲセンサの信号に影響を与えないことを確認および決定した。
【０１７７】
基材１：比較例
３００℃にて１．２ｋｇの荷重で（ＩＳＯ１１３３−１：２０１２−０３に従って）測定して約１２ｃｍ３／１０分のＭＶＲを有し、ビスフェノールＡをベースとし、フェノールを末端とする９９．９９９８４重量％のＣｏｖｅｓｔｒｏ  Ｄｅｕｔｓｃｈｌａｎｄ  ＡＧ製のポリカーボネートを含有する組成物。組成物はまた、０．００００６重量％のマクロレックスバイオレット３Ｒ（式（１０）の着色剤）および０．０００１重量％のマクロレックスブルーＲＲ（式（６）の着色剤）を含有した。
【０１７８】
基材２：比較例
３００℃にて１．２ｋｇの荷重で（ＩＳＯ１１３３−１：２０１２−０３に従って）測定して約１２ｃｍ３／１０分のＭＶＲを有し、ビスフェノールＡをベースとし、フェノールを末端とする９９．８重量％のＣｏｖｅｓｔｒｏ  Ｄｅｕｔｓｃｈｌａｎｄ  ＡＧ製のポリカーボネートを含有する組成物。組成物はまた、０．１重量％のソルベントブルー３６および０．１重量％のマクロレックスグリーンＧ（式（２）の着色剤）を含有した。
【０１７９】
基材３：比較例
３００℃にて１．２ｋｇの荷重で（ＩＳＯ１１３３−１：２０１２−０３に従って）測定して約１２ｃｍ３／１０分のＭＶＲを有し、ビスフェノールＡをベースとし、フェノールを末端とする９９．８０００重量％のＣｏｖｅｓｔｒｏ  Ｄｅｕｔｓｃｈｌａｎｄ  ＡＧ製のポリカーボネートを含有する組成物。ポリカーボネートは、０．１３４重量％のソルベントブルー３６（更なる着色剤）、０．０４４重量％のマクロレックスオレンジ３Ｇ（式（１５）の着色剤）、および０．０２２重量％のアマプラストイエローＧＨＳ（ソルベントイエロー１６３、式（１６）の着色剤）を含有した。
【０１８０】
基材４：比較例
３００℃にて１．２ｋｇの荷重で（ＩＳＯ１１３３−１：２０１２−０３に従って）測定して約１２ｃｍ３／１０分のＭＶＲを有し、ビスフェノールＡをベースとし、フェノールを末端とする９９．８４重量％のＣｏｖｅｓｔｒｏ  Ｄｅｕｔｓｃｈｌａｎｄ  ＡＧ製のポリカーボネートを含有する組成物。材料は０．１６重量％のカーボンブラックを含有した。
【０１８１】
基材５：比較例
３００℃にて１．２ｋｇの荷重で（ＩＳＯ１１３３−１：２０１２−０３に従って）測定して約１８ｃｍ３／１０分のＭＶＲを有し、ビスフェノールＡをベースとし、ｔｅｒｔ−ブチルフェノールを末端とする９３．１９５８５０重量％のＣｏｖｅｓｔｒｏ  Ｄｅｕｔｓｃｈｌａｎｄ  ＡＧ製のポリカーボネートを含有する組成物。組成物はさらに、６．７５６重量％のＫｒｏｎｏｓ２２３０（二酸化チタン）、０．００００６重量％のマクロレックスイエロー３Ｇ（式（１４）の着色剤）、０．００００９重量％のマクロレックスバイオレット３Ｒ（式（１０）の着色剤）、および０．０５４重量％のＴｉｎｏｐａｌ（２，５−チオフェニルジビス（５−ｔｅｒｔ−ブチル−１，３−ベンゾオキサゼン（ｂｅｎｚｏｘａｚｅｎｅ））；蛍光増白剤）を含有した。
【０１８２】
基材６：比較例
３００℃にて１．２ｋｇの荷重で（ＩＳＯ１１３３−１：２０１２−０３に従って）測定して約１２ｃｍ３／１０分のＭＶＲを有し、ビスフェノールＡをベースとし、フェノールを末端とする９９．４３５重量％のＣｏｖｅｓｔｒｏ  Ｄｅｕｔｓｃｈｌａｎｄ  ＡＧ製のポリカーボネートを含有する組成物。ポリカーボネートは、０．１重量％のＫｒｏｎｏｓ２２３０（二酸化チタン）、０．０３重量％のシコタンイエローＫ２１０７（ピグメントブラウン２４、ＣＡＳ登録番号６８１８６−９０−３；更なる着色剤）、０．０２２重量％のＨｅｕｂａｃｈ製ホイコドゥアブルー２Ｒ（ピグメントブルー２８、コバルトアルミン酸ブルースピネル、ＣＡＳ登録番号１３４５−１６−０；更なる着色剤）、０．３５重量％のマクロレックスレッドＥＧ（構造８）、および０．０６３重量％のＬａｎｘｅｓｓ  ＡＧ製バイフェロックス１１０Ｍ（Ｆｅ２Ｏ３；ＣＡＳ登録番号００１３０９−３７−１）を含有した。
【０１８３】
基材７：比較例
２６０℃にて５．０ｋｇの荷重で（ＩＳＯ１１３３−１：２０１２−０３に従って）測定して約１７ｃｍ３／１０分のＭＶＲを有し、ＡＢＳ割合が約３０重量％で、ＳＡＮ含有量が約１０重量％のＣｏｖｅｓｔｒｏ  Ｄｅｕｔｓｃｈｌａｎｄ  ＡＧ製のポリカーボネート／ＡＢＳ混合物。材料は着色剤を含有しない。
【０１８４】
基材８：比較例
３００℃にて１．２ｋｇの荷重で（ＩＳＯ１１３３−１：２０１２−０３に従って）測定して約１２ｃｍ３／１０分のＭＶＲを有し、ビスフェノールＡをベースとし、フェノールを末端とする９９．９６重量％のＣｏｖｅｓｔｒｏ  Ｄｅｕｔｓｃｈｌａｎｄ  ＡＧ製のポリカーボネートを含有する組成物。組成物は０．０４重量％のカーボンブラックを含有した。
【０１８５】
基材９：比較例
３００℃にて１．２ｋｇの荷重で（ＩＳＯ１１３３−１：２０１２−０３に従って）測定して約１２ｃｍ３／１０分のＭＶＲを有し、ビスフェノールＡをベースとし、フェノールを末端とする９９．７８重量％のＣｏｖｅｓｔｒｏ  Ｄｅｕｔｓｃｈｌａｎｄ  ＡＧ製のポリカーボネートを含有する組成物。組成物は、０．０２重量％のカーボンブラックおよび０．２重量％のマクロレックスバイオレットＢ（式（１１）の着色剤）を含有した。
【０１８６】
基材１０：本発明
３００℃にて１．２ｋｇの荷重で（ＩＳＯ１１３３−１：２０１２−０３に従って）測定して約１８ｃｍ３／１０分のＭＶＲを有し、ビスフェノールＡをベースとし、ｔｅｒｔ−ブチルフェノールを末端とする９９．８７４重量％のＣｏｖｅｓｔｒｏ  Ｄｅｕｔｓｃｈｌａｎｄ  ＡＧ製のポリカーボネートを含有する組成物。組成物はまた、０．０４８重量％のマクロレックスオレンジ３Ｇ（式（１５）の着色剤）、０．０１重量％のマクロレックスバイオレットＢ（式（１１）の着色剤）、および０．０６８重量％の式４ａ／４ｂの着色剤（１：１）を含有した。
【０１８７】
基材１１：本発明
３００℃にて１．２ｋｇの荷重で（ＩＳＯ１１３３−１：２０１２−０３に従って）測定して約１２ｃｍ３／１０分のＭＶＲを有し、ビスフェノールＡをベースとし、フェノールを末端とし、０．１重量％のマクロレックスバイオレット３Ｒ（式（１０）の着色剤）および０．１重量％のマクロレックスグリーン５Ｂ（式（１）の着色剤）を含有する９９．８重量％のＣｏｖｅｓｔｒｏ  Ｄｅｕｔｓｃｈｌａｎｄ  ＡＧ製のポリカーボネートを含有する組成物。
【０１８８】
基材１２：本発明
３００℃にて１．２ｋｇの荷重で（ＩＳＯ１１３３−１：２０１２−０３に従って）測定して約１２ｃｍ３／１０分のＭＶＲを有し、ビスフェノールＡをベースとし、フェノールを末端とし、０．０３６０重量％のマクロレックスブルーＲＲ（式（６）の着色剤）および０．０７重量％のマクロレックスバイオレット３Ｒ（式（１０）の着色剤）を含有する９９．８９４重量％のＣｏｖｅｓｔｒｏ  Ｄｅｕｔｓｃｈｌａｎｄ  ＡＧ製のポリカーボネートを含有する組成物。
【０１８９】
基材１３：比較
ポリアミド６，６で作られ、３．０ｍｍの厚さを有する、射出成形着色剤もカーボンブラックも含まないシート。
【０１９０】
基材１４：比較
厚さが０．６ｍｍのアクリロニトリル−ブタジエン−スチレン共重合体（ＡＢＳ）フィルム。
【０１９１】
基材１５：比較
Ｓｏｌｖａｙ  Ｓｏｌｅｘｉｓ  Ｉｎｃ．製の厚さ０．１７５ｍｍのＡｊｅｄｉｕｍフィルムの形態のポリエーテルスルホン。
【０１９２】
基材１６：比較
シクロヘキサンジメタノール、テレフタル酸、およびテトラメチルシクロブタンジオールで作られた、Ｅａｓｔｍａｎ  Ｃｈｅｍｉｃａｌ製の商品名Ｔｒｉｔａｎのポリエステル。
【０１９３】
基材１７：比較
シロキサン含有量が５％のビスフェノールＡ含有ポリカーボネートをベースとし、欧州特許出願公開第３０９９７３１Ａ１号に記載のように製造されたシロキサン含有ブロック共縮合物。
【０１９４】
基材１８：比較
厚さが４ｍｍのポリプロピレンシート。
【０１９５】
基材１９：比較
Ａｌｔｕｇｌａｓｓブランドのポリメチルメタクリレート（Ａｒｋｅｍａ）で作られたシート。
【０１９６】
コンパウンディング
基材と成分のコンパウンディングは、２６０℃のバレル温度、約２８０℃の溶融温度、１００ｒｐｍの速度で、例で指定された成分の量を用いて、ＫｒａｕｓｓＭａｆｆｅｉ  Ｂｅｒｓｔｏｒｆｆ  ＺＥ２５二軸押出機で行った。組成物は、５ｍｍ厚の射出成形ポリカーボネートシートに加工した。
【０１９７】
試験片の作製
８０ｍｍ×２ｍｍ（直径×高さ）の寸法を有する丸いシートを光学品質で作製した。溶融温度は２８０℃、金型温度は８０℃であった。それぞれの顆粒を、加工前に真空乾燥キャビネット内で１２０℃にて５時間乾燥させた。
【０１９８】
使用ＬｉＤＡＲセンサ
Ｖｅｌｏｄｙｎｅ  Ｐｕｃｋ  ＶＬＰ１６  ＬｉＤＡＲセンサを用いた。前記センサは、８９５〜９１５ｎｍの波長範囲（許容範囲）で動作する。公称波長、すなわち実際の動作波長は９０３ｎｍである。
【０１９９】
このセンサの重要な特徴としては以下が挙げられる。
垂直検出角度−１５°〜＋１５°、スキャン面間の間隔２°、水平検出角度３６０°。ソフトウェアは、影の影響を最小限にする１６ビームのマルチビーム機能を含む。レーザーシステムの水平解像度は、回転速度に応じて０．１°〜０．４°である。垂直検出の回転速度は、５〜２０Ｈｚの間で調整可能である。２Ｍバイト／秒のデータレートで３００  ０００ポイント／秒が検出される。達成される測定精度は、約＋／−３ｃｍであり、１シグマに相当する。検出可能な測定距離は１ｍｍ〜１００ｍである。センサシステムのエネルギー要件は８Ｗの電力で、１２Ｖで０．７Ａに相当する。センサの全体寸法は、直径１００ｍｍおよび高さ６５ｍｍである。
【０２００】
測定の方法
ＬｉＤＡＲセンサ（Ｖｅｌｏｄｙｎｅ  ＬｉＤＡＲ  ＶＬＰ−１６、９０３ｎｍの動作波長を有する１６レーザー）を部屋に配置し、正確に４．５ｍの距離にある標的対象物が検出されるように方向付けた。付属のソフトウェア（Ｖｅｌｏｄｙｎｅ製のＶｅｌｏｖｉｅｗ）は「強度モード（intensity mode）」に設定した。この設定では、センサに反射される入力信号は、その強度に応じて多色表示で表される。表示の感度は０〜１００に設定した。その後、約１００ｍｍの距離で、表１に報告されている厚さを有するプラスチックシートをアクティブセンサ領域の前に配置し、その結果出力信号と反射入力信号の両方が試験シートの壁厚を貫通しなければならなかった（図２）。評価ソフトウェアで標的対象物の表示を使用して、個々の試験片（プラスチックシート）について、測定した信号減衰をそれぞれ、使用した調色配合物（colour formulation）に一義的に割り当てることが可能である。
【０２０１】
記録したレーザー信号の測定強度は０％〜１００％であった。信号の減衰（弱化）が低いほど、自動車部門でのＬｉＤＡＲ援用センサ用途向けの配合物がより好適になる。８００ｎｍ〜２５００ｎｍの範囲のＩＲに対するそれぞれのシートの透過率は、ＤＩＮ  ＩＳＯ１３４６８−２：２００６に従って測定した。スペクトルのＶＩＳ領域の光透過率（３８０〜７８０ｎｍ、透過度Ｔｙ）は、ＤＩＮ  ＩＳＯ１３４６８−２：２００６に従って測定した（Ｄ６５、１０°、試料シートの層厚：４ｍｍ）に従って測定した。透過率測定はＰｅｒｋｉｎ  Ｅｌｍｅｒ  Ｌａｍｂｄａ９５０分光光度計を光度計球とともに使用して行った。
【０２０２】
ＬｉＤＡＲセンサの信号がセンサとカバーの間の距離に応じて変化するかどうかも調査した。調査した５〜５０ｃｍの距離範囲では、ＬｉＤＡＲセンサの信号に関連する変化はなかった。
【０２０３】
結果
【表１】
2020519706.tif 000040
【０２０４】
表１から明らかなように、ある特定の基材材料のみが好適である。不適切な材料、例えばポリプロピレンなどの非常に薄い層の厚さでさえ、測定設定で強度が測定不能な程度にまでセンサ信号を減衰させる。同様に、ポリアミド（例１５）やＡＢＳ（例１６）などの異なる基材が、測定設定でＬｉＤＡＲセンサに透過性を示さなかったことも驚くべきことであった。これらの熱可塑性物質はすべて、関連する層の厚さで、ＩＲ領域において透明または少なくとも半透明である。驚くべきことに、ポリエーテルスルホンやポリエステルなどの完全に非晶質のポリマーも、ＬｉＤＡＲセンサに対して高い減衰を示す。
【０２０５】
シロキサン含有ポリカーボネートなどの変性ポリカーボネートでも、ＬｉＤＡＲセンサと適切に組み合わせることができない。ＢＰＡ含有ポリカーボネートはＬｉＤＡＲセンサに対して良好な透過性を有するが、微量の顔料で透過性を大幅に減衰させるのに十分である。このように、カーボンブラックは全スペクトル範囲にわたって、すなわちＩＲ範囲でも高い吸収を有することが既知である。それにもかかわらず、微量のカーボンブラックを含有するポリカーボネートは依然として残留透過性を示す。それでもなお、そのような組成物は、ＬｉＤＡＲセンサとの組み合わせに適していない（例９）。
【０２０６】
さらに、場合によってはポリカーボネートマトリックスに可溶な着色剤の組み合わせが、ＬｉＤＡＲ信号の大きな減衰をもたらすこともまったく驚くべきことであった（例２および３）。対照的に、ビスフェノールＡをベースとするポリカーボネートおよび／またはポリメチルメタクリレートなどの熱可塑性マトリックス中の本発明の着色剤の組み合わせは、ＬｉＤＡＲセンサと組み合わせるのに適している。
【０２０７】
さらに、多くの組成物のメルトボリュームフローレイトを、ＩＳＯ１１３３−１：２０１１に従って、１．２ｋｇの荷重で３００℃／３２０℃にて、特定の時間間隔にわたって測定した（表２）。それらから、比較例の基材材料２および３が、本発明の基材材料１１よりも著しく不安定であることは明らかである。
【０２０８】
【表２】
2020519706.tif 000041
【図１】
2020519706.tif 000060
【図２】
2020519706.tif 000061
【国際調査報告】
2020519706.tif 000062
2020519706.tif 000063
2020519706.tif 000064
2020519706.tif 000065
2020519706.tif 000066
2020519706.tif 000067